(57)【要約】【課題】耐溶剤性に著しく優れ、密着性及び現像性にも優れる硬化物を与えることができ、特に感光性樹脂組成物の主成分として有用なアルカリ可溶性樹脂を提供する。また、このようなアルカリ可溶性樹脂を含む感光性樹脂組成物、その硬化物、並びに、該硬化物を用いたカラーフィルター、表示装置用部材及び表示装置も提供する。【解決手段】主鎖に環構造とともに、３級炭素含有（メタ）アクリレート系単量体（ｂ）由来の構成単位を含み、かつ側鎖に酸基、二重結合及び水酸基を有するアルカリ可溶性樹脂であって、該アルカリ可溶性樹脂は、重量平均分子量が７０００以上であり、かつ、ガラス転移温度が２０℃以下である形態、又は、炭素数５以上の鎖状アルキル鎖を有するアルキル（メタ）アクリレート系単量体（ｃ）由来の構成単位を更に含む形態のいずれか１以上を満たすアルカリ可溶性樹脂。【選択図】なし【特許請求の範囲】
【請求項１】
主鎖に環構造とともに、３級炭素含有（メタ）アクリレート系単量体（ｂ）由来の構成単位を含み、かつ側鎖に酸基、二重結合及び水酸基を有するアルカリ可溶性樹脂であって、
該アルカリ可溶性樹脂は、重量平均分子量が７０００以上であり、かつ、
ガラス転移温度が２０℃以下である形態、又は、炭素数５以上の鎖状アルキル鎖を有するアルキル（メタ）アクリレート系単量体（ｃ）由来の構成単位を更に含む形態のいずれか１以上を満たす
ことを特徴とするアルカリ可溶性樹脂。
【請求項２】
前記単量体（ｂ）は、（メタ）アクリロイル基に隣接する酸素原子が第３級炭素原子と結合した構造を有する
ことを特徴とする請求項１に記載のアルカリ可溶性樹脂。
【請求項３】
前記アルカリ可溶性樹脂は、主鎖に環構造を形成しうる単量体（ａ）、単量体（ｂ）及び酸基含有単量体（ｄ）を含む単量体成分を重合してなる重合体と、エポキシ基含有単量体（Ｘ）との反応物である
ことを特徴とする請求項１又は２に記載のアルカリ可溶性樹脂。
【請求項４】
前記単量体成分１００質量％中、水酸基含有単量体の含有割合が１０質量％以下である
ことを特徴とする請求項３に記載のアルカリ可溶性樹脂。
【請求項５】
前記単量体（ｃ）は、そのホモポリマーのガラス転移温度が０℃未満である
ことを特徴とする請求項１〜４のいずれかに記載のアルカリ可溶性樹脂。
【請求項６】
前記アルカリ可溶性樹脂の水酸基価は、２００ｍｇＫＯＨ／ｇ以下である
ことを特徴とする請求項１〜５のいずれかに記載のアルカリ可溶性樹脂。
【請求項７】
請求項１〜６のいずれかに記載のアルカリ可溶性樹脂を含む
ことを特徴とする感光性樹脂組成物。
【請求項８】
更に、着色剤を含む
ことを特徴とする請求項７に記載の感光性樹脂組成物。
【請求項９】
前記着色剤は、顔料及び／又は染料である
ことを特徴とする請求項８に記載の感光性樹脂組成物。
【請求項１０】
更に、重合性化合物を含む
ことを特徴とする請求項７〜９のいずれかに記載の感光性樹脂組成物。
【請求項１１】
カラーフィルターに用いられる
ことを特徴とする請求項７〜１０のいずれかに記載の感光性樹脂組成物。
【請求項１２】
請求項７〜１１のいずれかに記載の感光性樹脂組成物を硬化してなる
ことを特徴とする硬化物。
【請求項１３】
基板上に、請求項１２に記載の硬化物を有する
ことを特徴とするカラーフィルター。
【請求項１４】
請求項１３に記載のカラーフィルターを備える
ことを特徴とする表示装置用部材又は表示装置。
【発明の詳細な説明】
【技術分野】
【０００１】
本発明は、アルカリ可溶性樹脂、感光性樹脂組成物及びその用途に関する。より詳しくは、アルカリ可溶性樹脂、これを含む感光性樹脂組成物及び硬化物の他、この硬化物を用いた表示装置用部材及び表示装置に関する。
【背景技術】
【０００２】
アルカリ可溶性樹脂は、土木建築材料から電子情報材料に至るまで様々な分野で使用される材料であるが、主要な用途の一つにアルカリ現像型の感光性樹脂組成物がある。感光性樹脂組成物は、塗工膜に光や電子線を照射することによって物性が変化する。すなわち例えば、露光された部分が硬化し、その他の部分が溶解性を示すといった特性を有するため、このような特性を利用して、液晶表示装置や固体撮像素子等に用いられるカラーフィルター、インキ、印刷版、プリント配線板、半導体素子、フォトレジスト等、各種の光学部材や電機・電子機器等の用途に使用されている。このうち、例えばカラーフィルターは、基板、画素、樹脂ブラックマトリクス及び保護膜等から構成されている。なお、従来の感光性樹脂組成物としては、例えば特許文献１〜３に記載の組成物が提案されている。
【先行技術文献】
【特許文献】
【０００３】
【特許文献１】特開２０１２−３２７７２号公報
【特許文献２】特開２０１５−４２６９７号公報
【特許文献３】特開２０１３−６１５９９号公報
【発明の概要】
【発明が解決しようとする課題】
【０００４】
カラーフィルターでは通常、基板に、液晶を配向させるためにポリイミドフィルム等の配合膜が塗布されており、ポリイミド樹脂は極性の高い溶剤（例えばＮ−メチルピロリドン）を含むことが一般的である。それゆえ、カラーフィルター等に使用されるアルカリ可溶性樹脂や感光性樹脂組成物には、硬化部（硬化膜）が溶剤に対し耐性を有すること、すなわち耐溶剤性が求められる。特に近年では、表示装置等の高性能化や薄膜化に伴い、感光性樹脂組成物中の色材濃度を高める傾向にあるが、色材濃度が高くなるにつれ、製造工程で洗浄溶媒に色材が溶出するという問題が生じるため、アルカリ可溶性樹脂や感光性樹脂組成物には、より高いレベルの耐溶剤性が要望されている。また、耐溶剤性に加えて、優れた密着性や現像性を発揮することも求められているが、従来の樹脂組成物では、これらの要望に充分に対応できないのが現状である。例えば、特許文献１〜３に記載の樹脂組成物は、各種物性に優れ、カラーフィルター等の用途に極めて有用であるものの、耐溶剤性の点で更に改良の余地があった。
【０００５】
本発明は、上記現状に鑑みてなされたものであり、耐溶剤性に著しく優れ、密着性及び現像性にも優れる硬化物を与えることができ、特に感光性樹脂組成物の主成分として有用なアルカリ可溶性樹脂を提供することを目的とする。本発明はまた、このようなアルカリ可溶性樹脂を含む感光性樹脂組成物、その硬化物、並びに、該硬化物を用いたカラーフィルター、表示装置用部材及び表示装置を提供することも目的とする。
【課題を解決するための手段】
【０００６】
本発明者らは、アルカリ可溶性樹脂について種々検討するうち、主鎖に環構造とともに、３級炭素含有（メタ）アクリレート系単量体由来の構成単位（構成単位（Ｂ）とも称す）を含み、かつ側鎖に酸基、二重結合及び水酸基を有する構成のアルカリ可溶性樹脂であると、現像性に優れるうえ、色材（着色剤とも称す）と併用した場合に極めて高い耐溶剤性を発揮して色材の溶出を充分に抑制できる硬化物を与えることを見いだした。極めて高い耐溶剤性の発現は、アルカリ可溶性樹脂を加熱処理した際（例えば、カラーフィルター作製時のポストベークを行った際）に、構成単位（Ｂ）が熱分解して３級炭素原子部分が脱離することに伴って発生する酸と、側鎖の水酸基との間で脱水架橋反応が進み、また側鎖の二重結合により光架橋反応も生じることに起因するものと推測される。だが一方で、高密着性の維持が困難になることも見いだした。そこで、このような構成のアルカリ可溶性樹脂を、更に、重量平均分子量が７０００以上であり、かつ（Ｉ）ガラス転移温度が２０℃以下である形態、又は、（ＩＩ）所定炭素数の鎖状アルキル鎖を有するアルキル（メタ）アクリレート系単量体（ｃ）由来の構成単位（構成単位（Ｃ）とも称す）を更に含む形態のいずれか又は両方を満たす形態とすると、優れた耐溶剤性の発揮を実現しながらも密着性の向上を図ることができることを見いだした。
【０００７】
本発明者らはまた、このようなアルカリ可溶性樹脂を含む感光性樹脂組成物は、カラーフィルター用途に特に有用であり、中でもカラーフィルターの画素を形成するための樹脂組成物として好適であることも見いだした。そして、この感光性樹脂組成物を用いて得た硬化物やカラーフィルター、表示装置用部材及び表示装置は、近年の高性能化等の要望に充分に対応できるものとして光学分野や電機・電子分野で極めて有用なものであることも見いだし、上記課題をみごとに解決することができることに想到した。こうして本発明を完成するに至った。
【０００８】
すなわち本発明は、主鎖に環構造とともに、３級炭素含有（メタ）アクリレート系単量体（ｂ）由来の構成単位を含み、かつ側鎖に酸基、二重結合及び水酸基を有するアルカリ可溶性樹脂であって、該アルカリ可溶性樹脂は、重量平均分子量が７０００以上であり、かつ、ガラス転移温度が２０℃以下である形態、又は、炭素数５以上の鎖状アルキル鎖を有するアルキル（メタ）アクリレート系単量体（ｃ）由来の構成単位を更に含む形態のいずれか１以上を満たすアルカリ可溶性樹脂である。
【０００９】
上記単量体（ｂ）は、（メタ）アクリロイル基に隣接する酸素原子が第３級炭素原子と結合した構造を有することが好ましい。
上記アルカリ可溶性樹脂は、主鎖に環構造を形成しうる単量体（ａ）、単量体（ｂ）及び酸基含有単量体（ｄ）を含む単量体成分を重合してなる重合体と、エポキシ基含有単量体（Ｘ）との反応物であることが好ましい。
上記単量体成分１００質量％中、水酸基含有単量体の含有割合が１０質量％以下であることが好ましい。
上記単量体（ｃ）は、そのホモポリマーのガラス転移温度が０℃未満であることが好ましい。
上記アルカリ可溶性樹脂の水酸基価は、２００ｍｇＫＯＨ／ｇ以下であることを特徴とすることが好ましい。
【００１０】
本発明はまた、上記アルカリ可溶性樹脂を含む感光性樹脂組成物でもある。
上記感光性樹脂組成物は、更に、着色剤を含むことが好ましい。
上記着色剤は、顔料及び／又は染料であることが好ましい。
上記感光性樹脂組成物は、更に、重合性化合物を含むことが好ましい。
上記感光性樹脂組成物は、カラーフィルターに用いられることが好ましい。
【００１１】
本発明はまた、上記感光性樹脂組成物を硬化してなることを特徴とする硬化物でもある。
本発明は更に、基板上に、上記硬化物を有するカラーフィルターでもある。
本発明はそして、上記カラーフィルターを備える表示装置用部材又は表示装置でもある。
【発明の効果】
【００１２】
本発明のアルカリ可溶性樹脂は、耐溶剤性に著しく優れ、密着性及び現像性にも優れる硬化物を与えることができ、特に感光性樹脂組成物の主成分として有用なものである。これを用いた感光性樹脂組成物は、カラーフィルターの他、インキ、印刷版、プリント配線板、半導体素子、フォトレジスト等、光学部材や電機・電子機器等の各種用途に好適に適用することができる。従って、このような感光性樹脂組成物の硬化物（硬化膜）を有するカラーフィルター、表示装置用部材及び表示装置は、光学分野や電機・電子分野等の各種分野で多大な貢献をなすものである。
【発明を実施するための形態】
【００１３】
以下に本発明を詳述する。以下に記載される本発明の個々の好ましい形態を２又は３以上組み合わせた形態も本発明の好ましい形態である。
【００１４】
１、アルカリ可溶性樹脂
本発明のアルカリ可溶性樹脂は、（Ｉ）主鎖に環構造とともに、３級炭素含有（メタ）アクリレート系単量体（ｂ）由来の構成単位（Ｂ）を含み、かつ側鎖に酸基、二重結合及び水酸基を有し、重量平均分子量が７０００以上であり、かつガラス転移温度が２０℃以下である形態、又は、（ＩＩ）主鎖に環構造とともに、３級炭素含有（メタ）アクリレート系単量体（ｂ）由来の構成単位（Ｂ）と、炭素数５以上の鎖状アルキル鎖を有するアルキル（メタ）アクリレート系単量体（ｃ）由来の構成単位（Ｃ）とを含み、かつ側鎖に酸基、二重結合及び水酸基を有し、重量平均分子量が７０００以上である形態のうち、いずれか１以上を満たす。中でも、両者を満たすことが好ましい。
【００１５】
上記のいずれの形態であっても、各構成単位や基は、それぞれ１種であってもよいし２種以上であってもよい。また、必要に応じ、更に他の構成単位や基を１種又は２種以上含んでいてもよい。以下では、上記（Ｉ）等を満たすアルカリ可溶性樹脂を「アルカリ可溶性樹脂（Ｉ）」等とも称す。
【００１６】
１）アルカリ可溶性樹脂（Ｉ）
まず、アルカリ可溶性樹脂（Ｉ）について説明する。
アルカリ可溶性樹脂（Ｉ）は、主鎖に環構造を有する。これにより、耐熱性や表面硬度、密着性に優れるうえ、高温暴露後の経時変化が抑制されて各種物性を安定して発現できる硬化物を与えることができる。なお、最近の表示装置では、各種部材に外部からの衝撃に耐えうる強度をもたせるために基板に強化ガラスを使用することがあるが、主鎖に環構造を有する本発明のアルカリ可溶性樹脂を用いると、高温暴露後においても強化ガラスに対して優れた密着性を発揮できる硬化物が得られるため、好適である。
【００１７】
上記環構造は特に限定されないが、例えば、イミド環、テトラヒドロピラン環、テトラヒドロフラン環、ラクトン環等が好適である。なお、１又は２以上の環構造を主鎖に有してもよい。
【００１８】
上記環構造は、例えば、主鎖に環構造を形成しうる単量体（ａ）を重合反応に用いることで、アルカリ可溶性樹脂の主鎖骨格に導入することができる。単量体（ａ）については後述する。
【００１９】
アルカリ可溶性樹脂（Ｉ）はまた、３級炭素含有（メタ）アクリレート系単量体（ｂ）由来の構成単位（Ｂ）を含む。これにより、上述の通り加熱処理時に酸が生じ、これと側鎖の水酸基との間で脱水架橋反応が生じるため、高い耐溶剤性が発現される。
【００２０】
上記構成単位（Ｂ）は、３級炭素含有（メタ）アクリレート系単量体（ｂ）が有する重合性炭素−炭素二重結合（Ｃ＝Ｃ）が単結合（Ｃ−Ｃ）となった構造を意味する。構成単位（Ｂ）は、例えば、単量体（ｂ）を重合反応に用いることで、アルカリ可溶性樹脂の主鎖骨格に導入することができる。単量体（ｂ）については後述する。
【００２１】
アルカリ可溶性樹脂（Ｉ）は、側鎖に酸基を有する。これにより、アルカリ可溶性が発揮され、現像性に優れる硬化物を与えることができる。
【００２２】
上記酸基は特に限定されないが、例えば、カルボキシル基、フェノール性水酸基、カルボン酸無水物基、リン酸基、スルホン酸基等、アルカリ水と中和反応する官能基が挙げられる。中でも、カルボキシル基又はカルボン酸無水物基が好ましく、より好ましくはカルボキシル基であり、更に好ましくは（メタ）アクリル酸基である。（メタ）アクリル酸基とは、アクリル酸基及び／又はメタクリル酸基を意味するが、耐溶剤性をより高める観点から、メタクリル酸基よりもアクリル酸基の方が好ましい。
【００２３】
上記アルカリ可溶性樹脂の酸価は、２０〜３００ｍｇＫＯＨ／ｇであることが好ましい。これにより、アルカリ可溶性がより発現されるのみならず、耐溶剤性がより向上し、また現像速度が適度なものとなって密着性がより向上したり、現像時に表面荒れが生じるおそれをより抑制したりすることもできる。酸価は、より好ましくは２５〜１６０ｍｇＫＯＨ／ｇ、更に好ましくは３０〜１２０ｍｇＫＯＨ／ｇである。
本明細書中、酸価は、後述の実施例に記載した方法にて求めることができる。
【００２４】
上記酸基は、例えば、酸基含有単量体（単量体（ｄ）とも称す）をアルカリ可溶性樹脂の製造時の原料として用いることで、アルカリ可溶性樹脂に導入することができる。単量体（ｄ）については後述する。
【００２５】
アルカリ可溶性樹脂（Ｉ）はまた、側鎖に水酸基を有する。これにより、上述の通り加熱処理時に、構成単位（Ｂ）に由来する酸との間で脱水架橋反応が生じ、高い耐溶剤性が発現される。
【００２６】
上記アルカリ可溶性樹脂の水酸基価は、２００ｍｇＫＯＨ／ｇ以下であることが好ましい。これにより、疎水性が向上するため、密着性が更に向上される。水酸基価は、より好ましくは１８０ｍｇＫＯＨ／ｇ以下、更に好ましくは１６５ｍｇＫＯＨ／ｇ以下である。下限値は特に限定されないが、耐溶剤性向上の観点から、例えば、１０ｍｇＫＯＨ／ｇ以上であることが好ましい。より好ましくは５０ｍｇＫＯＨ／ｇ以上、更に好ましくは１００ｍｇＫＯＨ／ｇ以上である。
本明細書中、水酸基価は、後述の実施例に記載した方法にて求めることができる。
【００２７】
上記水酸基は、例えば、エポキシ基含有単量体（Ｘ）をアルカリ可溶性樹脂の製造時の原料として用いることで、アルカリ可溶性樹脂に導入することができる。エポキシ基含有単量体（Ｘ）については後述する。
【００２８】
アルカリ可溶性樹脂（Ｉ）は更に、側鎖に二重結合（重合性二重結合とも称す）を有する。二重結合を有すると、上述の通り、構成単位（Ｂ）と水酸基との間の脱水架橋反応だけでなく、光架橋反応も可能になるため、現像密着性や耐溶剤性、硬化性が向上する。
【００２９】
上記アルカリ可溶性樹脂の二重結合当量は、２００〜２０００ｇ／当量であることが好ましい。これにより、硬化物の耐溶剤性がより向上するとともに、保存安定性や現像性、光に対する感度等も向上する。二重結合当量は、より好ましくは３００〜１９００ｇ／当量、更に好ましくは４００〜１８００ｇ／当量である。
【００３０】
本明細書中、二重結合当量は、分子中に含まれる二重結合量の尺度となるものであり、重合体の二重結合１個あたりの分子量を意味する。同じ分子量の化合物であれば、二重結合当量の数値が大きいほど二重結合の導入量が少なくなる。
二重結合当量は、原料の仕込み量から計算することができ、重合体固形分の質量（ｇ）を、重合体の二重結合量（ｍｏｌ）で除することにより求めることができる。また、滴定及び元素分析、ＮＭＲ、ＩＲ等の各種分析や示差走査熱量計法を用いて測定することもできる。
【００３１】
上記二重結合は、例えば、エポキシ基含有単量体（Ｘ）をアルカリ可溶性樹脂の製造時に用いることで、アルカリ可溶性樹脂に導入することができる。
【００３２】
アルカリ可溶性樹脂（Ｉ）の重量平均分子量（Ｍｗ）は、７０００以上である。重量平均分子量がこの範囲内にあって、かつガラス転移温度（Ｔｇ）が後述する範囲内にあることで、優れた耐溶剤性が発現し、かつ密着性を向上することができる。Ｍｗは、好ましくは７５００以上、更に好ましくは８０００以上である。上限値は特に限定されないが、取扱い性や現像性を考慮すると、１０万以下であることが好ましい。より好ましくは５万以下、更に好ましくは３万以下、特に好ましくは２万以下である。
本明細書中、Ｍｗは、後述の実施例に記載した方法にて求めることができる。  
【００３３】
アルカリ可溶性樹脂（Ｉ）のガラス転移温度（Ｔｇ）は、２０℃以下である。好ましくは１０℃以下、より好ましくは５℃以下、更に好ましくは０℃以下、特に好ましくは−５℃以下である。下限値は特に限定されないが、−３０℃以上であることが好ましい。より好ましくは−２０℃以上である。
本明細書中、Ｔｇは、後述の実施例に記載した方法にて求めることができる。
【００３４】
２）アルカリ可溶性樹脂（ＩＩ）
次に、アルカリ可溶性樹脂（ＩＩ）について説明する。
アルカリ可溶性樹脂（ＩＩ）は、主鎖に環構造とともに、３級炭素含有（メタ）アクリレート系単量体（ｂ）由来の構成単位（Ｂ）と、炭素数５以上の鎖状アルキル鎖を有するアルキル（メタ）アクリレート系単量体（ｃ）由来の構成単位（Ｃ）とを含み、側鎖に酸基、二重結合及び水酸基を有する。主鎖の環構造及び構成単位（Ｂ）と、側鎖の酸基、二重結合及び水酸基については、上記アルカリ可溶性樹脂（Ｉ）において上述した各構造等とそれぞれ同様である。酸価、水酸基価及び二重結合当量も、アルカリ可溶性樹脂（Ｉ）と同様の範囲であることが好適である。
【００３５】
上記構成単位（Ｃ）は、炭素数５以上の鎖状アルキル鎖を有するアルキル（メタ）アクリレート系単量体（ｃ）が有する重合性炭素−炭素二重結合（Ｃ＝Ｃ）が単結合（Ｃ−Ｃ）となった構造を意味する。構成単位（Ｃ）は、例えば、単量体（ｃ）を重合反応に用いることで、アルカリ可溶性樹脂の主鎖骨格に導入することができる。単量体（ｃ）については後述する。
【００３６】
アルカリ可溶性樹脂（ＩＩ）の重量平均分子量（Ｍｗ）は、７０００以上である。重量平均分子量がこの範囲にあって、上記構成単位（Ｃ）を含むことで、耐溶剤性の発揮と同時に、密着性を向上することができる。アルカリ可溶性樹脂（ＩＩ）の重量平均分子量は、アルカリ可溶性樹脂（Ｉ）と同様の範囲であることが好適である。
【００３７】
アルカリ可溶性樹脂（ＩＩ）のガラス転移温度（Ｔｇ）は特に限定されないが、密着性向上の観点から、例えば、Ｔｇは５０℃以下であることが好ましい。中でも、アルカリ可溶性樹脂（Ｉ）に関して上述した範囲とすることがより好ましい。
【００３８】
３）アルカリ可溶性樹脂の製造方法
次に、本発明のアルカリ可溶性樹脂の製造方法について説明する。
アルカリ可溶性樹脂（Ｉ）及び（ＩＩ）を得る方法は特に限定されないが、例えば、（１）単量体（ａ）、（ｂ）及び（ｄ）を少なくとも含む単量体成分を重合してなる重合体（ベースポリマー１とも称す）に、エポキシ基含有単量体（Ｘ）を反応させる方法や、（２）単量体（ａ）、（ｂ）及びエポキシ基含有単量体（Ｘ）を少なくとも含む単量体成分を重合してなる重合体（ベースポリマー２とも称す）に、単量体（ｄ）を反応させる方法等が挙げられる。すなわち上記アルカリ可溶性樹脂は、ベースポリマー１とエポキシ基含有単量体（Ｘ）との反応物、又は、ベースポリマー２と単量体（ｄ）との反応物であることが好適である。中でも、製造効率の観点から、ベースポリマー１とエポキシ基含有単量体（Ｘ）との反応物であることが好適である。以下、合成方法や各単量体等について説明する。
【００３９】
３−１）方法（１）
上記方法（１）によりアルカリ可溶性樹脂（Ｉ）を得る場合、ベースポリマー１を与える単量体成分は、単量体（ａ）、（ｂ）及び（ｄ）を少なくとも含む。
【００４０】
上記単量体成分に占める各単量体の割合は特に限定されないが、例えば、単量体（ａ）の含有割合は、ベースポリマー１を与える単量体成分の総量１００質量％に対し、１〜３０質量％であることが好ましい。これにより、現像密着性や耐光密着性、硬度等がより向上する。より好ましくは２〜２５質量％、更に好ましくは３〜２０質量％である。
単量体（ｂ）の含有割合は、ベースポリマー１を与える単量体成分の総量１００質量％に対し、１０〜６０質量％であることが好ましい。これにより、耐溶剤性が更に向上する。より好ましくは１２〜５５質量％、更に好ましくは１５〜５０質量％である。
単量体（ｄ）の含有割合は、アルカリ可溶性樹脂の酸価が上述した範囲となるように設定することが好適である。例えば、ベースポリマー１を与える単量体成分の総量１００質量％に対し、２〜７０質量％であることが好ましい。より好ましくは５〜６５質量％、更に好ましくは１０〜６０質量％である。
【００４１】
上記単量体成分はまた、必要に応じ、単量体（ａ）、（ｂ）及び（ｄ）以外の共重合可能な他の単量体を含んでもよい。例えば、後述する単量体（ｃ）及び共重合可能な単量体（ｅ）の他、その他の単量体が挙げられる。単量体（ｃ）を用いる場合、その含有割合は、ベースポリマー１を与える単量体成分の総量１００質量％に対し、０〜４０質量％であることが好ましい。これにより、密着性がより向上する。より好ましくは１〜４０質量％、更に好ましくは２〜３５質量％、特に好ましくは３〜３０質量％である。共重合可能な単量体（ｅ）を用いる場合、その含有割合は、ベースポリマー１を与える単量体成分の総量１００質量％に対し、０〜４０質量％であることが好ましく、０〜３０質量％であることがより好ましい。
【００４２】
また上記方法（１）によりアルカリ可溶性樹脂（ＩＩ）を得る場合、ベースポリマー１を与える単量体成分は、単量体（ａ）、（ｂ）、（ｃ）及び（ｄ）を少なくとも含む。
【００４３】
上記単量体成分に占める各単量体の割合は特に限定されないが、例えば、単量体（ａ）の含有割合は、ベースポリマー１を与える単量体成分の総量１００質量％に対し、１〜３０質量％であることが好ましい。これにより、現像密着性や耐光密着性、硬度等がより向上する。より好ましくは２〜２５質量％、更に好ましくは３〜２０質量％である。
単量体（ｂ）の含有割合は、ベースポリマー１を与える単量体成分の総量１００質量％に対し、１０〜６０質量％であることが好ましい。これにより、耐溶剤性が更に向上する。より好ましくは１２〜５５質量％、更に好ましくは１５〜５０質量％である。
単量体（ｃ）の含有割合は、ベースポリマー１を与える単量体成分の総量１００質量％に対し、１〜４０質量％であることが好ましい。これにより、密着性が更に向上する。より好ましくは２〜３５質量％、更に好ましくは３〜３０質量％である。
単量体（ｄ）の含有割合は、アルカリ可溶性樹脂の酸価が上述した範囲となるように設定することが好適である。例えば、ベースポリマー１を与える単量体成分の総量１００質量％に対し、２〜７０質量％であることが好ましい。より好ましくは５〜６５質量％、更に好ましくは１０〜６０質量％である。
【００４４】
上記単量体成分はまた、必要に応じ、単量体（ａ）〜（ｄ）以外の共重合可能な単量体（ｅ）を更に含んでもよい。上記共重合可能な単量体（ｅ）は特に限定されるものではない。上記共重合可能な単量体（ｅ）を含む場合、その含有割合は、アルカリ可溶性樹脂（Ｉ）と同様の範囲であることが好適である。
【００４５】
ここで、アルカリ可溶性樹脂（Ｉ）及び（ＩＩ）のいずれを得る場合にも、密着性を更に向上する観点から、ベースポリマー１を与える単量体成分は、水酸基を含む単量体（水酸基含有単量体とも称す）をできるだけ含まないことが好適である。具体的には、上記単量体成分１００質量％中、水酸基含有単量体の含有割合が１０質量％以下であることが好ましい。より好ましくは５質量％以下、更に好ましくは１質量％以下である。
【００４６】
上記方法（１）において、単量体成分を重合する方法は特に限定されず、バルク重合、溶液重合、乳化重合等の通常用いられる手法を用いることができ、目的、用途に応じて適宜選択すればよい。中でも、溶液重合が、工業的に有利で、分子量等の構造調整も容易であるため好適である。また、上記単量体成分の重合機構は、ラジカル重合、アニオン重合、カチオン重合、配位重合等の機構に基づいた重合方法を用いることができるが、ラジカル重合機構に基づく重合方法が、工業的にも有利であるため好ましい。重合反応の好ましい形態は、特開２０１６−２９１５１号公報〔００６２〕〜〔００７２〕に記載のとおりである。
【００４７】
上記重合反応における重合開始方法は、熱や電磁波（例えば赤外線、紫外線、Ｘ線等）、電子線等の活性エネルギー源から重合開始に必要なエネルギーを単量体成分に供給すればよく、更に重合開始剤を併用すれば、重合開始に必要なエネルギーを大きく下げることができ、また、反応制御が容易となるため好適である。また上記単量体成分を重合して得られる重合体の分子量は、重合開始剤の量や種類、重合温度、連鎖移動剤の種類や量の調整等により制御することができる。
【００４８】
上記方法（１）では、ベースポリマー１が含む酸基の一部に、エポキシ基含有単量体（Ｘ）を付加反応させることになる。この反応方法は特に限定されないが、例えば、反応温度を６０〜１４０℃とすることが好ましい。また、トリエチルアミンやジメチルベンジルアミン等のアミン化合物；塩化テトラエチルアンモニウム等のアンモニウム塩；臭化テトラフェニルホスホニウム等のホスホニウム塩、ジメチルホルムアミド等のアミド化合物；等の公知の触媒を使用することが好ましい。
【００４９】
上記エポキシ基含有単量体（Ｘ）の使用量は、酸価、二重結合当量及び水酸基価が上述した範囲となるように適宜設定することが好ましいが、例えば、ベースポリマー１を与える単量体成分の総量１００質量部に対し、１０〜１２０重量部とすることが好ましい。これにより、耐溶剤性が更に向上するとともに、硬化性がより高まり硬化物の強度も更に充分なものとなる。より好ましくは２０〜１００重量部、更に好ましくは３０〜８０重量部である。
【００５０】
３−２）方法（２）
上記方法（２）によりアルカリ可溶性樹脂（Ｉ）を得る場合、ベースポリマー２を与える単量体成分は、単量体（ａ）、（ｂ）及びエポキシ基含有単量体（Ｘ）を少なくとも含む。
【００５１】
上記単量体成分に占める各単量体の割合は特に限定されないが、例えば、単量体（ａ）の含有割合は、ベースポリマー２を与える単量体成分の総量１００質量％に対し、１〜３０質量％であることが好ましい。これにより、現像密着性や耐光密着性、硬度等がより向上する。より好ましくは２〜２５質量％、更に好ましくは３〜２０質量％である。
単量体（ｂ）の含有割合は、ベースポリマー２を与える単量体成分の総量１００質量％に対し、１０〜６０質量％であることが好ましい。これにより、耐溶剤性が更に向上する。より好ましくは１２〜５５質量％、更に好ましくは１５〜５０質量％である。
エポキシ基含有単量体（Ｘ）の含有割合は、酸価、二重結合当量及び水酸基価が上述した範囲となるように適宜設定することが好ましいが、例えば、ベースポリマー２を与える単量体成分の総量１００質量％に対し、５〜７０質量％であることが好ましい。より好ましくは２０〜６５質量％、更に好ましくは３０〜６０質量％である。
【００５２】
上記単量体成分はまた、必要に応じ、単量体（ａ）、（ｂ）及びエポキシ基含有単量体（Ｘ）以外の共重合可能な他の単量体を含んでもよい。例えば、後述する単量体（ｃ）及び共重合可能な単量体（ｅ）の他、その他の単量体が挙げられる。単量体（ｃ）を用いる場合、その含有割合は、ベースポリマー２を与える単量体成分の総量１００質量％に対し、０〜４０質量％であることが好ましい。これにより、密着性がより向上する。より好ましくは１〜４０質量％、更に好ましくは２〜３５質量％、特に好ましくは３〜３０質量％である。共重合可能な単量体（ｅ）を用いる場合、その含有割合は、ベースポリマー２を与える単量体成分の総量１００質量％に対し、０〜４０質量％であることが好ましく、０〜３０質量％であることがより好ましい。
【００５３】
また上記方法（２）によりアルカリ可溶性樹脂（ＩＩ）を得る場合、ベースポリマー２を与える単量体成分は、単量体（ａ）、（ｂ）、（ｃ）及びエポキシ基含有単量体（Ｘ）を少なくとも含む。
【００５４】
上記単量体成分に占める各単量体の割合は特に限定されないが、例えば、単量体（ａ）の含有割合は、ベースポリマー２を与える単量体成分の総量１００質量％に対し、１〜３０質量％であることが好ましい。これにより、現像密着性や耐光密着性、硬度等がより向上する。より好ましくは２〜２５質量％、更に好ましくは３〜２０質量％である。
単量体（ｂ）の含有割合は、ベースポリマー２を与える単量体成分の総量１００質量％に対し、１０〜６０質量％であることが好ましい。これにより、耐溶剤性が更に向上する。より好ましくは１２〜５５質量％、更に好ましくは１５〜５０質量％である。
単量体（ｃ）の含有割合は、ベースポリマー２を与える単量体成分の総量１００質量％に対し、１〜４０質量％であることが好ましい。これにより、密着性が更に向上する。より好ましくは２〜３５質量％、更に好ましくは３〜３０質量％である。
エポキシ基含有単量体（Ｘ）の含有割合は、酸価、二重結合当量及び水酸基価が上述した範囲となるように適宜設定することが好ましいが、例えば、ベースポリマー２を与える単量体成分の総量１００質量％に対し、５〜７０質量％であることが好ましい。より好ましくは２０〜６５質量％、更に好ましくは３０〜６０質量％である。
【００５５】
上記単量体成分はまた、必要に応じ、単量体（ａ）〜（ｃ）及びエポキシ基含有単量体（Ｘ）以外の共重合可能な単量体（ｅ）を含んでもよい。上記共重合可能な単量体（ｅ）は特に限定されるものではない。上記共重合可能な単量体（ｅ）を含む場合、その含有割合は、アルカリ可溶性樹脂（Ｉ）と同様の範囲であることが好適である。
【００５６】
ここで、アルカリ可溶性樹脂（Ｉ）及び（ＩＩ）のいずれを得る場合にも、密着性を更に向上する観点から、ベースポリマー２を与える単量体成分は、水酸基を含む単量体（水酸基含有単量体とも称す）をできるだけ含まないことが好適である。具体的には、上記単量体成分１００質量％中、水酸基含有単量体の含有割合が１０質量％以下であることが好ましい。より好ましくは５質量％以下、更に好ましくは１質量％以下である。
【００５７】
上記方法（２）において、単量体成分を重合する方法は特に限定されず、方法（１）において上述した重合方法等と同様である。
【００５８】
上記方法（２）では、ベースポリマー２が含むエポキシ基の一部に、単量体（ｄ）を付加反応させることになる。この反応方法は特に限定されないが、例えば、反応温度を６０℃〜１４０℃とすることが好ましい。また、トリエチルアミンやジメチルベンジルアミン等のアミン化合物；塩化テトラエチルアンモニウム等のアンモニウム塩；臭化テトラフェニルホスホニウム等のホスホニウム塩、ジメチルホルムアミド等のアミド化合物；等の公知の触媒を使用することが好ましい。
【００５９】
上記単量体（ｄ）の使用量は、ベースポリマー２を与える単量体成分の総量１００質量部に対し、１０〜１００重量部とすることが好ましい。これにより、耐溶剤性が更に向上するとともに、硬化性がより高まり硬化物の強度もより充分なものとなる。より好ましくは１５〜７０重量部、更に好ましくは２０〜４０重量部である。
【００６０】
上記単量体（ｄ）の付加反応の後、多塩基酸無水物を反応させることも好適である。この反応は、ベースポリマー２が含むエポキシ基と単量体（ｄ）との反応により生じる水酸基に、多塩基酸無水物を反応させることで、カルボキシル基を生じさせるものである。この反応を行うことで、酸価をより適切な量に調整することができる。
【００６１】
上記多塩基酸無水物としては特に限定されないが、例えば、無水コハク酸（別名：コハク酸無水物）、無水マレイン酸、無水フタル酸、テトラヒドロ無水フタル酸、ヘキサヒドロ無水フタル酸、メチルテトラヒドロ無水フタル酸、メチルヘキサヒドロ無水フタル酸、エンドメチレンテトラヒドロ無水フタル酸、メチルエンドメチレンテトラヒドロ無水フタル酸、無水イタコン酸等の二塩基酸無水物；トリメリット酸無水物；等が挙げられる。
【００６２】
上記多塩基酸無水物の使用量は特に限定されず、得られるアルカリ可溶性樹脂の酸価及び水酸基価が上述した範囲となるように設定することが好ましい。
【００６３】
３−３）単量体
以下に、各単量体について更に説明する。
＜単量体（ａ）＞
単量体（ａ）は、主鎖に環構造を形成しうる単量体（主鎖に環構造を導入し得る単量体とも称す）である。例えば、分子内に二重結合含有環構造を有する単量体や、環化重合して環構造を主鎖に有する重合体を形成する単量体等が挙げられ、中でも、Ｎ置換マレイミド系単量体、アクリル系エーテルダイマー、及び、α−（不飽和アルコキシアルキル）アクリレート系単量体からなる群より選択される少なくとも１種が好適である。単量体（ａ）としてこのような化合物を用いた場合、上記アルカリ可溶性樹脂は、Ｎ置換マレイミド系単量体単位、アクリル系エーテルダイマー単位、及び／又は、α−（不飽和アルコキシアルキル）アクリレート系単量体単位を有する重合体となる。
なお、単量体単位とは、単量体に由来する構成単位を意味し、具体的には、例えば単量体の重合反応や架橋反応によって、当該単量体中の重合性炭素−炭素二重結合（Ｃ＝Ｃ）が単結合（Ｃ−Ｃ）となった構造を意味する。
【００６４】
ここで、Ｎ置換マレイミド系単量体単位及び／又はアクリル系エーテルダイマー単位を有すると、硬化物において耐熱性、硬度及び分散性（例えば色材分散性等）等がより向上され、アクリル系エーテルダイマー単位を有すると、耐熱着色性も向上する。また、α−（不飽和アルコキシアルキル）アクリレート系単量体単位を有すると、硬化物において、密着性、硬化性、乾燥再溶解性等の製版性に寄与する性能や、色材分散性、耐熱性、透明性等がより向上される。
【００６５】
上記Ｎ置換マレイミド系単量体としては、例えば、Ｎ−シクロヘキシルマレイミド、Ｎ−フェニルマレイミド、Ｎ−メチルマレイミド、Ｎ−エチルマレイミド、Ｎ−イソプロピルマレイミド、Ｎ−ｔ−ブチルマレイミド、Ｎ−ドデシルマレイミド、Ｎ−ベンジルマレイミド、Ｎ−ナフチルマレイミド、ｐ−メチルベンジルマレイミド、ｐ−ブチルベンジルマレイミド、ｐ−ヒドロキシベンジルマレイミド、ｏ−クロロベンジルマレイミド、ｏ−ジクロロベンジルマレイミド、ｐ−ジクロロベンジルマレイミド等が挙げられ、中でも、透明性の観点から、Ｎ−フェニルマレイミド、Ｎ−ベンジルマレイミドが好ましく、特にＮ−ベンジルマレイミドが好適である。
【００６６】
上記Ｎ−ベンジルマレイミドとしては、例えば、ベンジルマレイミド；ｐ−メチルベンジルマレイミド、ｐ−ブチルベンジルマレイミド等のアルキル置換ベンジルマレイミド；ｐ−ヒドロキシベンジルマレイミド等のフェノール性水酸基置換ベンジルマレイミド；ｏ−クロロベンジルマレイミド、ｏ−ジクロロベンジルマレイミド、ｐ−ジクロロベンジルマレイミド等のハロゲン置換ベンジルマレイミド；等が挙げられる。
【００６７】
アクリル系エーテルダイマーとしては、例えば、下記式（１）で表される化合物が好ましい。
【００６８】
【化１】
2018159022.tif 000002
【００６９】
上記式中、Ｒ１及びＲ２は、同一又は異なって、水素原子、又は、置換基を有していてもよい炭素数１〜２５の有機基を表す。炭素数１〜２５の有機基としては、置換基を有していてもよい、炭素数１〜２５の炭化水素基であることが好適である。例えば、特開２０１３−６１５９９号公報〔００３７〕に例示された、直鎖状又は分岐状のアルキル基；アリール基；脂環式基；アルコキシで置換されたアルキル基；アリール基で置換されたアルキル基；等が挙げられる。中でも、メチル、エチル、シクロヘキシル、ベンジル等のような、酸や熱で脱離しにくい１級又は２級炭素の炭化水素基が耐熱性の点で好ましい。
なお、Ｒ１及びＲ２は、同種の有機基であってもよいし、異なる有機基であってもよい。
【００７０】
上記アクリル系エーテルダイマーの中でも、ジアルキル−２，２’−（オキシジメチレン）ジアクリレート系単量体が好適である。具体的には、例えば、ジメチル−２，２’−［オキシビス（メチレン）］ビス−２−プロペノエート、ジエチル−２，２’−［オキシビス（メチレン）］ビス−２−プロペノエート、ジ（ｎ−プロピル）−２，２’−［オキシビス（メチレン）］ビス−２−プロペノエート、ジ（イソプロピル）−２，２’−［オキシビス（メチレン）］ビス−２−プロペノエート、ジ（ｎ−ブチル）−２，２’−［オキシビス（メチレン）］ビス−２−プロペノエート、ジ（イソブチル）−２，２’−［オキシビス（メチレン）］ビス−２−プロペノエート、ジ（ｔ−ブチル）−２，２’−［オキシビス（メチレン）］ビス−２−プロペノエート、ジ（ｔ−アミル）−２，２’−［オキシビス（メチレン）］ビス−２−プロペノエート、ジ（ステアリル）−２，２’−［オキシビス（メチレン）］ビス−２−プロペノエート、ジ（ラウリル）−２，２’−［オキシビス（メチレン）］ビス−２−プロペノエート、ジ（２−エチルヘキシル）−２，２’−［オキシビス（メチレン）］ビス−２−プロペノエート、ジ（１−メトキシエチル）−２，２’−［オキシビス（メチレン）］ビス−２−プロペノエート、ジ（１−エトキシエチル）−２，２’−［オキシビス（メチレン）］ビス−２−プロペノエート、ジベンジル−２，２’−［オキシビス（メチレン）］ビス−２−プロペノエート、ジフェニル−２，２’−［オキシビス（メチレン）］ビス−２−プロペノエート、ジシクロヘキシル−２，２’−［オキシビス（メチレン）］ビス−２−プロペノエート、ジ（ｔ−ブチルシクロヘキシル）−２，２’−［オキシビス（メチレン）］ビス−２−プロペノエート、ジ（ジシクロペンタジエニル）−２，２’−［オキシビス（メチレン）］ビス−２−プロペノエート、ジ（トリシクロデカニル）−２，２’−［オキシビス（メチレン）］ビス−２−プロペノエート、ジ（イソボルニル）−２，２’−［オキシビス（メチレン）］ビス−２−プロペノエート、ジアダマンチル−２，２’−［オキシビス（メチレン）］ビス−２−プロペノエート、ジ（２−メチル−２−アダマンチル）−２，２’−［オキシビス（メチレン）］ビス−２−プロペノエート等が挙げられる。
【００７１】
これらの中でも、ジメチル−２，２’−［オキシビス（メチレン）］ビス−２−プロペノエート、ジエチル−２，２’−［オキシビス（メチレン）］ビス−２−プロペノエート、ジシクロヘキシル−２，２’−［オキシビス（メチレン）］ビス−２−プロペノエート、ジベンジル−２，２’−［オキシビス（メチレン）］ビス−２−プロペノエートが好ましい。着色の少なさや分散性、工業的入手の容易さ等の観点から、より好ましくは、ジメチル−２，２’−［オキシビス（メチレン）］ビス−２−プロペノエートである。
【００７２】
α−（不飽和アルコキシアルキル）アクリレート系単量体としては、例えば、アルキル−（α−メタリルオキシメチル）アクリレートや、α−（アリルオキシメチル）アクリレートが好適である。中でも、α−（アリルオキシメチル）アクリレートがより好ましい。
【００７３】
上記α−（アリルオキシメチル）アクリレートとしては、例えば、下記式（２）で表される化合物が好適である。
【００７４】
【化２】
2018159022.tif 000003
【００７５】
上記式中、Ｒ３は、水素原子、又は、置換基を有していてもよい炭素数１〜３０の有機基を表す。なお、本明細書では、「α−（アリルオキシメチル）アクリレート」に、Ｒ３が水素原子を表す化合物（すなわちα−アリルオキシメチルアクリル酸）も包含する。
【００７６】
上記Ｒ３は、目的や用途に合わせて適宜選択すればよいが、Ｒ３が表し得る炭素数１〜３０の有機基としては、置換基を有していてもよい炭素数１〜３０の炭化水素基であることが好適である。具体的には、例えば、特開２０１３−０６１５９９号公報〔００３７〕に例示された、鎖状飽和炭化水素基；鎖状飽和炭化水素基の水素原子の一部をアルコキシ基で置き換えたアルコキシ置換鎖状飽和炭化水素基；鎖状飽和炭化水素基の水素原子の一部をヒドロキシ基で置き換えたヒドロキシ置換鎖状飽和炭化水素基；鎖状飽和炭化水素基の水素原子の一部をハロゲンで置き換えたハロゲン置換鎖状飽和炭化水素基；鎖状不飽和炭化水素基、及び、その水素原子の一部をアルコキシ基、ヒドロキシ基やハロゲンで置き換えた鎖状不飽和炭化水素基；脂環式炭化水素基、及び、その水素原子の一部をアルコキシ基、ヒドロキシ基やハロゲンで置き換えた脂環式炭化水素基；芳香族炭化水素基及びその水素原子の一部をアルコキシ基、ヒドロキシ基やハロゲンで置き換えた芳香族炭化水素基；等が挙げられる。また、これら有機基に更に任意の置換基が結合していてもよい。
【００７７】
上記α−（アリルオキシメチル）アクリレートの具体例としては、例えば、α−アリルオキシメチルアクリル酸、α−アリルオキシメチルアクリル酸メチル、α−アリルオキシメチルアクリル酸エチル、α−アリルオキシメチルアクリル酸ｎ−プロピル、α−アリルオキシメチルアクリル酸ｉ−プロピル、α−アリルオキシメチルアクリル酸ｎ−ブチル、α−アリルオキシメチルアクリル酸ｓ−ブチル、α−アリルオキシメチルアクリル酸ｔ−ブチル、α−アリルオキシメチルアクリル酸ｎ−アミル、α−アリルオキシメチルアクリル酸ｓ−アミル、α−アリルオキシメチルアクリル酸ｔ−アミル、α−アリルオキシメチルアクリル酸ネオペンチル、α−アリルオキシメチルアクリル酸ｎ−ヘキシル、α−アリルオキシメチルアクリル酸ｓ−ヘキシル、α−アリルオキシメチルアクリル酸ｎ−ヘプチル、α−アリルオキシメチルアクリル酸ｎ−オクチル、α−アリルオキシメチルアクリル酸ｓ−オクチル、α−アリルオキシメチルアクリル酸ｔ−オクチル、α−アリルオキシメチルアクリル酸２−エチルヘキシル、α−アリルオキシメチルアクリル酸カプリル、α−アリルオキシメチルアクリル酸ノニル、α−アリルオキシメチルアクリル酸デシル、α−アリルオキシメチルアクリル酸ウンデシル、α−アリルオキシメチルアクリル酸ラウリル、α−アリルオキシメチルアクリル酸トリデシル、α−アリルオキシメチルアクリル酸ミリスチル、α−アリルオキシメチルアクリル酸ペンタデシル、α−アリルオキシメチルアクリル酸セチル、α−アリルオキシメチルアクリル酸ヘプタデシル、α−アリルオキシメチルアクリル酸ステアリル、α−アリルオキシメチルアクリル酸ノナデシル、α−アリルオキシメチルアクリル酸エイコシル、α−アリルオキシメチルアクリル酸セリル、α−アリルオキシメチルアクリル酸メリシル等の鎖状飽和炭化水素基含有α−（アリルオキシメチル）アクリレートが好ましい。その他、特開２０１３−０６１５９９号公報〔００３７〕に例示された化合物（例えば、アルコキシアルキル−α−（アリルオキシメチル）アクリレート等）も好適である。これらの中でも、α−アリルオキシメチルアクリル酸メチル（α−（アリルオキシメチル）メチルアクリレートとも称す）が特に好適である。
【００７８】
上記α−（不飽和アルコキシアルキル）アクリレート系単量体は、例えば、国際公開第２０１０／１１４０７７号パンフレットに記載の製造方法により製造することができる。
【００７９】
＜単量体（ｂ）＞
単量体（ｂ）は、３級炭素含有（メタ）アクリレート系単量体である。
３級炭素含有（メタ）アクリレート系単量体とは、分子中に、（メタ）アクリロイル基と、第３級炭素原子とを、それぞれ１又は２以上有する化合物である。第３級炭素原子とは、該炭素原子に結合している他の炭素原子が３個である、炭素原子を意味する。
【００８０】
上記単量体（ｂ）は、（メタ）アクリロイル基に隣接する酸素原子が第３級炭素原子と結合した構造を有することが好ましい。これにより、加熱処理時に単量体（ｂ）由来の構成単位（Ｂ）がより分解されやすくなるため、硬化性や硬化後の耐溶剤性が更に向上する。
【００８１】
上記単量体（ｂ）としては、１分子中に重合性炭素−炭素二重結合を１個有する化合物、すなわち１分子中に（メタ）アクリロイル基（ＣＨ２＝Ｃ（Ｒ４）−Ｃ（＝Ｏ）−）を１個有する化合物であることが好ましい。中でも、下記式（３）で表される化合物がより好適である。  
ＣＨ２＝Ｃ（Ｒ４）−Ｃ（＝Ｏ）−Ｏ−Ａ      （３）
式中、Ｒ４は、水素原子又はメチル基を表す。Ａは、酸素原子側に第３級炭素原子を有する構造を含む、一価の有機基を表す。
【００８２】
上記式（３）において、Ａで表される有機基は、例えば、−Ｃ（Ｒ５）（Ｒ６）（Ｒ７）で表すことができる。この場合、Ｒ５、Ｒ６及びＲ７は、同一又は異なって、炭素数１〜３０の炭化水素基であることが好ましい。炭化水素基は、飽和炭化水素基であってもよいし、不飽和炭化水素基であってもよく、環状構造を有するものであってもよいし、更に置換基を有していてもよい。また、Ｒ５、Ｒ６及びＲ７は、互いに末端部位で連結して環状構造を形成していてもよい。Ａで表される有機基は、分岐構造を有していてもよい。
【００８３】
上記Ｒ５、Ｒ６及びＲ７は、熱分解により３級炭素原子部分（上記式（３）でいえばＡで表される部位）が脱離しやすくなる観点から、同一又は異なって、炭素数１〜２０の飽和炭化水素基であることが好適である。より好ましくは１〜１０の飽和炭化水素基、更に好ましくは１〜５の飽和炭化水素基、特に好ましくは２〜４の飽和炭化水素基である。
【００８４】
上記単量体（ｂ）として特に好ましくは、ｔｅｒｔ−ブチル（メタ）アクリレート、ｔｅｒｔ−アミル（メタ）アクリレート等である。中でも、ｔｅｒｔ−ブチル（メタ）アクリレートが好ましい。また、（メタ）アクリレートの中でも、耐溶剤性をより発揮できる観点から、アクリレートが好適である。従って、上記単量体（ｂ）として最も好ましくは、ｔｅｒｔ−ブチルアクリレートである。
【００８５】
＜単量体（ｃ）＞
上記ベースポリマー１及び２を得るための単量体成分は、更に単量体（ｃ）を含むことが好適である。これによりアルカリ可溶性樹脂（ＩＩ）を得ることができる。
【００８６】
上記単量体（ｃ）は、炭素数５以上の鎖状アルキル鎖を有するアルキル（メタ）アクリレート系単量体である。鎖状アルキル鎖の炭素数は５以上であればよいが、耐溶剤性の観点から、６以上であることが好ましい。より好ましくは７以上、更に好ましくは８以上である。また、上限は特に限定されないが、架橋の阻害や耐溶剤性の観点から、３０以下が好ましい。より好ましくは２０以下である。
【００８７】
上記鎖状アルキル鎖は、直鎖状であってもよいし、分岐鎖を有していてもよい。
【００８８】
上記単量体（ｃ）はまた、そのホモポリマーのガラス転移温度が０℃未満であることが好適である。これにより、密着性向上効果をより発揮することができる。ホモポリマーのガラス転移温度は、より好ましくは−５℃以下、更に好ましくは−１０℃以下である。
【００８９】
＜単量体（ｄ）＞
単量体（ｄ）は、酸基含有単量体である。すなわち１分子内に１又は２以上の酸基を有する単量体である。酸基については上述した通りである。
【００９０】
上記単量体（ｄ）として特に好ましくは（メタ）アクリル酸である。（メタ）アクリル酸とは、アクリル酸及び／又はメタクリル酸を意味するが、中でも、耐溶剤性の点で、メタクリル酸よりもアクリル酸の方が好ましい。
【００９１】
＜エポキシ基含有単量体（Ｘ）＞
エポキシ基含有単量体（Ｘ）は、エポキシ基と、重合性二重結合とを含む化合物である。重合性二重結合としては、例えば、（メタ）アクリロイル基、ビニル基、アリル基、メタリル基等が挙げられ、これらの１種又は２種以上を有するものが好適である。中でも、反応性の点で（メタ）アクリロイル基が好ましい。
【００９２】
本明細書中、エポキシ基には、狭義のエポキシ基の他、グリシジル基のようにオキシラン環が炭素に結合している基や、グリシジルエーテル基及びグリシジルエステル基のようにエーテル結合又はエステル結合を含む基、エポキシシクロヘキサン環等が含まれるものとする。
【００９３】
上記エポキシ基含有単量体（Ｘ）としては、例えば、（メタ）アクリル酸グリシジル、（メタ）アクリル酸β−メチルグリシジル、（メタ）アクリル酸β−エチルグリシジル、ビニルベンジルグリシジルエーテル、アリルグリシジルエーテル、（メタ）アクリル酸（３，４−エポキシシクロヘキシル）メチル、ビニルシクロヘキセンオキシド等が挙げられる。中でも、反応性が高く、かつ反応のコントロールがしやすいうえ、入手が容易で、ラジカル重合性二重結合だけでなく同時に水酸基も導入できる点から、（メタ）アクリル酸グリシジル、及び／又は、（メタ）アクリル酸３，４−エポキシシクロヘキシルメチルがより好ましい。更に好ましくは（メタ）アクリル酸グリシジル（別名：グリシジル（メタ）アクリレート）であり、特に好ましくはメタクリル酸グリシジルである。
【００９４】
＜単量体（ｅ）＞
本発明のアルカリ可溶性樹脂はまた、現像性、溶媒溶解性等を調整するために、共重合可能な単量体（ｅ）由来の構成単位を更に含んでいてもよい。上記共重合可能な単量体（ｅ）としては、例えば、（メタ）アクリル酸エステル系単量体、芳香族ビニル系単量体、又はその他共重合可能な単量体が挙げられる。
【００９５】
上記（メタ）アクリル酸エステル系単量体としては、例えば、硬化物の表面硬度等を考慮すると、脂環骨格を有する単量体が好ましく、具体的には、例えば、シクロヘキシル（メタ）アクリレート、シクロヘキシルメチル（メタ）アクリレート、イソボルニル（メタ）アクリレート、１−アダマンチル（メタ）アクリレート、（３，４−エポキシシクロヘキシル）メチル（メタ）アクリレート、ジシクロペンテニル（メタ）アクリレート、ジシクロペンテニルオキシエチル（メタ）アクリレート、トリシクロデカニル（メタ）アクリレート、ジメチロール−トリシクロデカンジ（メタ）アクリレート、ペンタシクロペンタデカンジメタノールルジ（メタ）アクリレート、シクロヘキサンジメタノールジ（メタ）アクリレート、ノルボルナンジメタノールジ（メタ）アクリレート、ｐ−メンタンー１，８−ジオールジ（メタ）アクリレート、ｐ−メンタン−２，８−ジオールジ（メタ）アクリレート、ｐ−メンタン−３，８−ジオールジ（メタ）アクリレート、ビシクロ［２．２．２］−オクタン−１−メチル−４−イソプロピル−５，６−ジメチロールジ（メタ）アクリレート等が挙げられる。これらの中でも、汎用性、入手性等の観点から、シクロヘキシル（メタ）アクリレート、シクロヘキシルメチル（メタ）アクリレート、イソボルニル（メタ）アクリレート、トリシクロデカニル（メタ）アクリレートを用いることが好適である。
【００９６】
上記（メタ）アクリル酸エステル系単量体としてはまた、例えば、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｓ−ブチル、（メタ）アクリル酸ｎ−アミル、（メタ）アクリル酸ｓ−アミル、（メタ）アクリル酸ベンジル、（メタ）アクリル酸フェニル、（メタ）アクリル酸２−メトキシエチル、（メタ）アクリル酸２−エトキシエチル、（メタ）アクリル酸フェノキシエチル、（メタ）アクリル酸テトラヒドロフルフリル、（メタ）アクリル酸Ｎ，Ｎ−ジメチルアミノエチル、α−ヒドロキシメチルアクリル酸メチル、α−ヒドロキシメチルアクリル酸エチル、α−ヒドロキシメチルアクリル酸ｔ−ブチル、α−ヒドロキシメチルアクリル酸ｔ−アミル等の他、１，４−ジオキサスピロ［４，５］デカ−２−イルメタアクリル酸、（メタ）アクリロイルモルホリン、テトラヒドロフルフリルアクリレート、４−（メタ）アクリロイルオキシメチル−２−メチル−２−エチル−１，３−ジオキソラン、４−（メタ）アクリロイルオキシメチル−２−メチル−２−イソブチル−１，３−ジオキソラン、４−（メタ）アクリロイルオキシメチル−２−メチル−２−シクロヘキシル−１，３−ジオキソラン、４−（メタ）アクリロイルオキシメチル−２，２−ジメチル−１，３−ジオキソラン等も挙げられる。中でも、耐熱性や色材分散性、溶剤再溶解性のバランスを取り易い点で、（メタ）アクリル酸メチル、（メタ）アクリル酸エチル、（メタ）アクリル酸ブチル、（メタ）アクリル酸ベンジル等の（メタ）アクリル酸アルキルが好適である。
【００９７】
上記芳香族ビニル系単量体としては、例えば、スチレン、ビニルトルエン、α−メチルスチレン、メトキシスチレン等が挙げられる。中でも、樹脂の耐熱着色性や耐熱分解性の点で、スチレン及び／又はビニルトルエンが好適である。
【００９８】
上記その他共重合可能な単量体としては、例えば、Ｎ，Ｎ−ジメチル（メタ）アクリルアミド、Ｎ−メチロール（メタ）アクリルアミド等の（メタ）アクリルアミド類；ポリスチレン、ポリメチル（メタ）アクリレート、ポリエチレンオキシド、ポリプロピレンオキシド、ポリシロキサン、ポリカプロラクトン、ポリカプロラクタム等の重合体分子鎖の片末端に（メタ）アクリロイル基を有するマクロモノマー類；１，３−ブタジエン、イソプレン、クロロプレン等の共役ジエン類；酢酸ビニル、プロピオン酸ビニル、酪酸ビニル、安息香酸ビニル等のビニルエステル類；メチルビニルエーテル、エチルビニルエーテル、プロピルビニルエーテル、ブチルビニルエーテル、２−エチルヘキシルビニルエーテル、ｎ−ノニルビニルエーテル、ラウリルビニルエーテル、シクロヘキシルビニルエーテル、メトキシエチルビニルエーテル、エトキシエチルビニルエーテル、メトキシエトキシエチルビニルエーテル、メトキシポリエチレングリコールビニルエーテル、２−ヒドロキシエチルビニルエーテル、４−ヒドロキシブチルビニルエーテル等のビニルエーテル類；Ｎ−ビニルピロリドン、Ｎ−ビニルカプロラクタム、Ｎ−ビニルイミダゾール、Ｎ−ビニルモルフォリン、Ｎ−ビニルアセトアミド等のＮ−ビニル化合物類；（メタ）アクリル酸イソシアナトエチル、アリルイソシアネート等の不飽和イソシアネート類；等の１種又は２種以上が挙げられる。
【００９９】
本発明のアルカリ可溶性樹脂は、耐溶剤性や耐熱性に優れる他、硬化性や透明性にも優れる硬化物を与えることができるため、例えば、レジスト材料、各種コーティング剤、塗料等の各種用途に好適に用いることができる。良好な現像性も有するため、カラーフィルタの着色画素、ブラックマトリックス、オーバーコート、フォトスペーサーや光導波路等を作製するためのアルカリ現像型のネガ型レジスト材料等に有用である。また、良好な色材分散性も有するため、カラーフィルタ用着色硬化性樹脂組成物にも有用である。上記アルカリ可溶性樹脂は、特にカラーレジスト用バインダー樹脂やソルダーレジスト用樹脂等として使用することが好ましく、上記アルカリ可溶性樹脂は、感光性樹脂組成物の主成分として極めて有用である。
【０１００】
２、感光性樹脂組成物
本発明の感光性樹脂組成物（単に「樹脂組成物」とも称す）は、上述した本発明のアルカリ可溶性樹脂を含む。必要に応じ、更に他の成分を含んでいてもよい。各含有成分は、それぞれ１種又は２種以上を使用することができる。
【０１０１】
本明細書中、「感光性樹脂組成物（樹脂組成物）の固形分総量」とは、樹脂組成物の含有成分のうち、硬化物を形成する成分（硬化物の形成時に揮発する溶媒等を除く）の総量を意味する。
【０１０２】
１）アルカリ可溶性樹脂
アルカリ可溶性樹脂については上述したとおりである。上述した本発明のアルカリ可溶性樹脂以外のアルカリ可溶性樹脂を併用してもよい。これらアルカリ可溶性樹脂は、感光性樹脂組成物中でバインダー樹脂として作用し得る。
【０１０３】
アルカリ可溶性樹脂の含有割合（２種以上含む場合はその合計量）は特に限定されないが、例えば樹脂組成物の固形分総量１００質量％に対し、５〜７０質量％であることが好ましい。より好ましくは１０〜６５質量％、更に好ましくは１５〜６０質量％である。
【０１０４】
２）着色剤（色材）
上記樹脂組成物は、着色剤を含むことが好ましい。これにより、カラーフィルター用途により有用なものとなる。なお、上記樹脂組成物は、色材を含む場合に特に優れた耐溶剤性を発揮でき、色材の染みだしを充分に抑制することができる。
【０１０５】
着色剤（色材）としては、例えば、顔料や染料が好適に使用される。これらは、単独で使用してもよいし、２種以上を組み合わせて使用してもよい。また、顔料と染料とを組み合わせてもよい。このように着色剤が顔料及び／又は染料である形態は、本発明の好適な形態の１つである。なお例えば、カラーフィルターの赤色、青色、緑色画素を形成する場合、青と紫、緑と黄等、色材を組み合わせて求める色特性を発揮させる手法が好適に使用され、ブラックマトリックスを形成する場合には黒の色材を用いて形成することができる。
【０１０６】
顔料及び染料の中でも、例えば耐久性の点では、顔料（例えば有機顔料又は無機顔料）が優れ、また、例えばパネル等の輝度向上の点では染料が優れることから、求められる特性に応じて適宜これらを選択又は併用すればよい。顔料の中でもより好ましくは有機顔料である。
【０１０７】
上記顔料としては、例えば、アゾ系顔料、フタロシアニン系顔料、多環式顔料（例えばキナクリドン系、ペリレン系、ペリノン系、イソインドリノン系、イソインドリン系、ジオキサジン系、チオインジゴ系、アントラキノン系、キノフタロン系、金属錯体系、ジケトピロロピロール系等）、染料レーキ系顔料等の有機顔料；白色・体質顔料（例えば酸化チタン、酸化亜鉛、硫化亜鉛、クレー、タルク、硫酸バリウム、炭酸カルシウム等）、有彩顔料（例えば黄鉛、カドミニウム系、クロムバーミリオン、ニッケルチタン、クロムチタン、黄色酸化鉄、ベンガラ、ジンククロメート、鉛丹、群青、紺青、コバルトブルー、クロムグリーン、酸化クロム、バナジン酸ビスマス等）、黒色顔料（例えばカーボンブラック、ボーンブラック、グラファイト、鉄黒、チタンブラック等）、光輝材顔料（例えばパール顔料、アルミ顔料、ブロンズ顔料等）、蛍光顔料（例えば硫化亜鉛、硫化ストロンチウム、アルミン酸ストロンチウム等）等の無機顔料が挙げられる。また、使用できる顔料の色としては、黄色、赤色、紫色、青色、緑色、褐色、黒色、白色等が挙げられる。
【０１０８】
上記顔料はまた、目的や用途に応じて、ロジン処理、界面活性剤処理、樹脂系分散剤処理、顔料誘導体処理、酸化皮膜処理、シリカコーティング、ワックスコーティング等の表面処理がなされていてもよい。
【０１０９】
上記顔料の具体例としては、例えば、特開２０１５−４２６９７号公報の段落番号０１０３〜０１０７に記載された、Ｃ．Ｉ．ピグメントイエロー１、１３８等の黄色顔料；Ｃ．Ｉ．ピグメントオレンジ１等の橙色顔料；Ｃ．Ｉ．ピグメントバイオレット１等の紫色顔料；Ｃ．Ｉ．ピグメントレッド１等の赤色顔料；Ｃ．Ｉ．ピグメントブルー１等の青色顔料；Ｃ．Ｉ．ピグメントグリーン１、５８等の緑色顔料；Ｃ．Ｉ．ピグメントブラウン５等の褐色顔料；アニリンブラック、カーボンブラック、ランプブラック、ボーンブラック、黒鉄、チタンブラック、Ｃ．Ｉ．ピグメントブラック１等の黒色顔料；Ｃ．Ｉ．ピグメントホワイト１等の白色顔料；等が挙げられる。「Ｃ．Ｉ．」はカラーインデックス（Ｃ．Ｉ．；The Society of Dyers and Colourists発行）を意味し、数字はカラーインデックスナンバーを意味する。
【０１１０】
上記染料としては、例えば、特開２０１０−９０３３号公報、特開２０１０−２１１１９８号公報、特開２００９−５１８９６号公報、特開２００８−５０５９９号公報に記載されている有機染料を使用することができる。中でも、アゾ系染料、アントラキノン系染料、フタロシアニン系染料、キノンイミン系染料、キノリン系染料、ニトロ系染料、カルボニル系染料、メチン系染料等が好ましい。
【０１１１】
上記着色剤の含有割合（好ましくは顔料及び染料の合計割合）は、目的、用途に応じて、適宜設定することができるが、例えば、感光性樹脂組成物の固形分総量１００質量％に対し、３〜７０質量％とすることが好ましい。より好ましくは５〜６０質量％、更に好ましくは１０〜５０質量％である。
【０１１２】
３）分散剤
上記樹脂組成物が色材（着色剤）を含む場合、分散剤を更に含むことが好適である。分散剤とは、色材への相互作用部位と分散媒（例えば溶剤やバインダー樹脂）への相互作用部位とを有し、色材の分散媒への分散を安定化する働きを持つものであり、一般的には、樹脂型分散剤（例えば高分子分散剤）、界面活性剤（例えば低分子分散剤）、色素誘導体に分類される。上記樹脂組成物は、色材とともに分散剤を含むことが好適である。
【０１１３】
上記樹脂型分散剤としては特に限定されないが、例えば、ポリウレタン、ポリアクリレート等のポリカルボン酸エステル、不飽和ポリアミド、ポリカルボン酸、ポリカルボン酸アミン塩、ポリカルボン酸アンモニウム塩、ポリカルボン酸アルキルアミン塩、ポリシロキサン、長鎖ポリアミノアマイドリン酸塩、水素基含有ポリカルボン酸エステル、ポリ（低級アルキレンイミン）と遊離のカルボキシル基を有するポリエステルとの反応により形成されたアミドやその塩、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン、ポリエステル系、変性ポリアクリレート、エチレンオキサイド／ポリプロピレンオキサイド付加物等が挙げられる。
【０１１４】
上記樹脂型分散剤の構造は、主鎖が色材への相互作用部位を有するアンカー鎖で、グラフト鎖が分散媒への相互作用性を有する相溶性鎖であるようなグラフト構造の樹脂や、アンカー鎖と相溶性鎖がブロック構造になっている樹脂が、特に好ましく用いられる。
【０１１５】
上記樹脂型分散剤として具体的には、例えば、特開２０１５−４２６９７号公報の段落番号０１１２に記載の商品等が挙げられる。
【０１１６】
上記界面活性剤としては特に限定されないが、例えば、ポリオキシエチレンアルキルエーテル硫酸塩、ドデシルベンゼンスルホン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸ナトリウム、ラウリル硫酸ナトリウム等のアニオン性界面活性剤；ポリオキシエチレンオレイルエーテル、ポリオキシエチレンラウリルエーテル、ポリオキシエチレンノニルフェニルエーテル、ポリオキシエチレンソルビタンモノステアレート、ポリエチレングリコールモノラウレート等のノニオン性界面活性剤；アルキル４級アンモニウム塩やそれらのエチレンオキサイド付加物等のカチオン性界面活性剤；アルキルジメチルアミノ酢酸ベタイン等のアルキルベタイン、アルキルイミダゾリン等の両性界面活性剤；等が挙げられる。
【０１１７】
上記色素誘導体とは、官能基を色素に導入した構造の化合物であり、官能基としては、例えば、スルホン酸基、スルホンアミド基及びその４級塩、ジアルキルアミノ基、水酸基、カルボキシル基、アミド基、フタルイミド基等が挙げられる。母体となる色素の構造としては、例えば、アゾ系、アントラキノン系、キノフタロン系、フタロシアニン系、キナクリドン系、ベンズイミダゾロン系、イソインドリン系、ジオキサジン系、インダンスレン系、ペリレン系、ジケトピロロピロール系等が挙げられる。
【０１１８】
上記分散剤（すなわち、樹脂型分散剤、界面活性剤及び／又は色素誘導体）の含有割合は、目的や用途に応じて適宜設定すればよいが、分散安定性、耐久性（耐熱性、耐光性、耐候性等）及び透明性のバランスの観点から、例えば、樹脂組成物の固形分総量１００質量％に対し、０．０１〜６０質量％であることが好ましい。より好ましくは０．１〜５０質量％、更に好ましくは０．３〜４０質量％である。
【０１１９】
４）重合性化合物
上記樹脂組成物はまた、重合性化合物を含むことが好ましい。
重合性化合物とは、重合性単量体とも称し、フリーラジカル、電磁波（例えば赤外線、紫外線、Ｘ線等）、電子線等の活性エネルギー線の照射等により重合し得る、重合性不飽和結合（重合性不飽和基とも称す）を有する低分子化合物である。例えば、重合性不飽和基を分子中に１つ有する単官能の化合物と、２個以上有する多官能の化合物が挙げられる。
【０１２０】
上記単官能の重合性単量体としては、例えば、Ｎ置換マレイミド系単量体；（メタ）アクリル酸エステル類；（メタ）アクリルアミド類；不飽和モノカルボン酸類；不飽和多価カルボン酸類；不飽和基とカルボキシル基の間が鎖延長されている不飽和モノカルボン酸類；不飽和酸無水物類；芳香族ビニル類；共役ジエン類；ビニルエステル類；ビニルエーテル類；Ｎ−ビニル化合物類；不飽和イソシアネート類；等が挙げられる。また、活性メチレン基や活性メチン基を有する単量体等を用いることもできる。
【０１２１】
上記多官能の重合性単量体としては、例えば、下記の化合物等が挙げられる。
エチレングリコールジ（メタ）アクリレート、ジエチレングリコールジ（メタ）アクリレート、ポリエチレングリコールジ（メタ）アクリレート、プロピレングリコールジ（メタ）アクリレート、ブチレングリコールジ（メタ）アクリレート、ヘキサンジオールジ（メタ）アクリレート、シクロヘキサンジメタノールジ（メタ）アクリレート、ビスフェノールＡアルキレンオキシドジ（メタ）アクリレート、ビスフェノールＦアルキレンオキシドジ（メタ）アクリレート等の２官能（メタ）アクリレート化合物；
【０１２２】
トリメチロールプロパントリ（メタ）アクリレート、ジトリメチロールプロパンテトラ（メタ）アクリレート、グリセリントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート、トリペンタエリスリトールオクタ（メタ）アクリレート、エチレンオキシド付加トリメチロールプロパントリ（メタ）アクリレート、エチレンオキシド付加ジトリメチロールプロパンテトラ（メタ）アクリレート、エチレンオキシド付加ペンタエリスリトールテトラ（メタ）アクリレート、エチレンオキシド付加ジペンタエリスリトールヘキサ（メタ）アクリレート、プロピレンオキシド付加トリメチロールプロパントリ（メタ）アクリレート、プロピレンオキシド付加ジトリメチロールプロパンテトラ（メタ）アクリレート、プロピレンオキシド付加ペンタエリスリトールテトラ（メタ）アクリレート、プロピレンオキシド付加ジペンタエリスリトールヘキサ（メタ）アクリレート、ε−カプロラクトン付加トリメチロールプロパントリ（メタ）アクリレート、ε−カプロラクトン付加ジトリメチロールプロパンテトラ（メタ）アクリレート、ε−カプロラクトン付加ペンタエリスリトールテトラ（メタ）アクリレート、ε−カプロラクトン付加ジペンタエリスリトールヘキサ（メタ）アクリレート等の３官能以上の多官能（メタ）アクリレート化合物；
【０１２３】
エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキシドジビニルエーテル、ビスフェノールＦアルキレンオキシドジビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキシド付加トリメチロールプロパントリビニルエーテル、エチレンオキシド付加ジトリメチロールプロパンテトラビニルエーテル、エチレンオキシド付加ペンタエリスリトールテトラビニルエーテル、エチレンオキシド付加ジペンタエリスリトールヘキサビニルエーテル等の多官能ビニルエーテル類；
【０１２４】
（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸４−ビニロキシシクロヘキシル、（メタ）アクリル酸５−ビニロキシペンチル、（メタ）アクリル酸６−ビニロキシヘキシル、（メタ）アクリル酸４−ビニロキシメチルシクロヘキシルメチル、（メタ）アクリル酸ｐ−ビニロキシメチルフェニルメチル、（メタ）アクリル酸２−（ビニロキシエトキシ）エチル、（メタ）アクリル酸２−（ビニロキシエトキシエトキシエトキシ）エチル等のビニルエーテル基含有（メタ）アクリル酸エステル類；
【０１２５】
エチレングリコールジアリルエーテル、ジエチレングリコールジアリルエーテル、ポリエチレングリコールジアリルエーテル、プロピレングリコールジアリルエーテル、ブチレングリコールジアリルエーテル、ヘキサンジオールジアリルエーテル、ビスフェノールＡアルキレンオキシドジアリルエーテル、ビスフェノールＦアルキレンオキシドジアリルエーテル、トリメチロールプロパントリアリルエーテル、ジトリメチロールプロパンテトラアリルエーテル、グリセリントリアリルエーテル、ペンタエリスリトールテトラアリルエーテル、ジペンタエリスリトールペンタアリルエーテル、ジペンタエリスリトールヘキサアリルエーテル、エチレンオキシド付加トリメチロールプロパントリアリルエーテル、エチレンオキシド付加ジトリメチロールプロパンテトラアリルエーテル、エチレンオキシド付加ペンタエリスリトールテトラアリルエーテル、エチレンオキシド付加ジペンタエリスリトールヘキサアリルエーテル等の多官能アリルエーテル類；
【０１２６】
（メタ）アクリル酸アリル等のアリル基含有（メタ）アクリル酸エステル類；トリ（アクリロイルオキシエチル）イソシアヌレート、トリ（メタクリロイルオキシエチル）イソシアヌレート、アルキレンオキシド付加トリ（アクリロイルオキシエチル）イソシアヌレート、アルキレンオキシド付加トリ（メタクリロイルオキシエチル）イソシアヌレート等の多官能（メタ）アクリロイル基含有イソシアヌレート類；トリアリルイソシアヌレート等の多官能アリル基含有イソシアヌレート類；トリレンジイソシアネート、イソホロンジイソシアネート、キシリレンジイソシアネート等の多官能イソシアネートと（メタ）アクリル酸２−ヒドロキシエチル、（メタ）アクリル酸２−ヒドロキシプロピル等の水酸基含有（メタ）アクリル酸エステル類との反応で得られる多官能ウレタン（メタ）アクリレート類；ジビニルベンゼン等の多官能芳香族ビニル類；等。
【０１２７】
上記重合性化合物の中でも、樹脂組成物の硬化性をより高める観点から、多官能の重合性化合物を用いることが好適である。重合性化合物として多官能の重合性化合物を用いる場合、その官能数として好ましくは３以上であり、より好ましくは４以上、更に好ましくは５以上である。また、硬化収縮をより抑制する観点から、官能数は１０以下が好ましく、より好ましくは８以下である。
また上記重合性化合物の分子量としては特に限定されないが、取り扱いの観点から、例えば、２０００以下が好適である。
【０１２８】
上記重合性化合物として多官能の重合性化合物を用いる場合、当該重合性化合物の中でも、反応性、経済性、入手性等の観点から、多官能（メタ）アクリレート化合物、多官能ウレタン（メタ）アクリレート化合物、（メタ）アクリロイル基含有イソシアヌレート化合物等の、（メタ）アクリロイル基を有する化合物を用いることが好適である。より好ましくは多官能（メタ）アクリレート化合物であり、これによって樹脂組成物が感光性及び硬化性により優れたものとなり、より一層高硬度で高透明性の硬化物を得ることが可能になる。更に好ましくは、３官能以上の多官能（メタ）アクリレート化合物を用いることである。
【０１２９】
上記樹脂組成物において、重合性化合物の含有割合は、用いる重合性化合物やアルカリ可溶性樹脂の種類の他、目的や用途等に応じて適宜設定すればよいが、現像性や製版性により優れる観点から、樹脂組成物の固形分総量１００質量％に対し、２〜８０質量％とすることが好ましい。より好ましくは５〜７０質量％、更に好ましくは８〜６０質量％、特に好ましくは１０〜５０質量％、最も好ましくは１０〜４０質量％である。
【０１３０】
５）光重合開始剤
上記樹脂組成物はまた、光重合開始剤を含むことが好ましい。光重合開始剤として好ましくは、ラジカル重合性の光重合開始剤である。
【０１３１】
上記ラジカル重合性の光重合開始剤とは、電磁波や電子線等の活性エネルギー線の照射により重合開始ラジカルを発生させるものであり、通常使用されるものを１種又は２種以上使用することができる。また、必要に応じて、光増感剤や光ラジカル重合促進剤等を１種又は２種以上併用してもよい。光重合開始剤とともに、光増感剤及び／又は光ラジカル重合促進剤を使用してもよいし、使用しなくてもよい。光増感剤及び／又は光ラジカル重合促進剤を併用しなくても本願発明の効果は充分に発揮されるが、併用した場合は感度や硬化性がより向上される。
【０１３２】
上記光重合開始剤として具体的には、例えば、下記の化合物等が挙げられる。
２，２−ジエトキシアセトフェノン、２，２−ジメトキシ−２−フェニルアセトフェノン、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、２−ヒドロキシ−１−｛４−〔４−（２−ヒドロキシ−２−メチルプロピオニル）ベンジル〕フェニル｝−２−メチルプロパン−１−オン、２−メチル−１−（４−メチルチオフェニル）−２−モルフォリノプロパン１−オン、２−ベンジル−２−ジメチルアミノ−１−（４−モルフォリノフェニル）−ブタノン−１、２−（ジメチルアミノ）−２−〔（４−メチルフェニル）メチル〕−１−〔４−（４−モルホリニル）フェニル〕−１−ブタノン等のアルキルフェノン系化合物；ベンゾフェノン、４，４’−ビス（ジメチルアミノ）ベンゾフェノン、２−カルボキシベンゾフェノン等のベンゾフェノン系化合物；ベンゾインメチルエーテル、ベンゾインエチルエーテル、ベンゾインイソプロピルエーテル、ベンゾインイソブチルエーテル等のベンゾイン系化合物；チオキサントン、２−エチルチオキサントン、２−イソプロピルチオキサントン、２−クロロチオキサントン、２，４−ジメチルチオキサントン、２，４−ジエチルチオキサントン等のチオキサントン系化合物；
【０１３３】
２−（４−メトキシフェニル）−４，６−ビス（トリクロロメチル）−ｓ−トリアジン、２−（４−メトキシナフチル）−４，６−ビス（トリクロロメチル）−ｓ−トリアジン、２−（４−エトキシナフチル）−４，６−ビス（トリクロロメチル）−ｓ−トリアジン、２−（４−エトキシカルボキニルナフチル）−４，６−ビス（トリクロロメチル）−ｓ−トリアジン等のハロメチル化トリアジン系化合物；２−トリクロロメチル−５−（２’−ベンゾフリル）−１，３，４−オキサジアゾール、２−トリクロロメチル−５−〔β−（２’−ベンゾフリル）ビニル〕−１，３，４−オキサジアゾール、４−オキサジアゾール、２−トリクロロメチル−５−フリル−１，３，４−オキサジアゾール等のハロメチル化オキサジアゾール系化合物；２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等のビイミダゾール系化合物；１，２−オクタンジオン，１−〔４−（フェニルチオ）−，２−（Ｏ−ベンゾイルオキシム）〕、エタノン，１−〔９−エチル−６−（２−メチルベンゾイル）−９Ｈ−カルバゾール−３−イル〕−，１−（Ｏ−アセチルオキシム）等のオキシムエステル系化合物；オキシムエーテル系化合物；ビス（η５−２，４−シクロペンタジエン−１−イル）−ビス（２，６−ジフルオロ−３−（１Ｈ−ピロール−１−イル）−フェニル）チタニウム等のチタノセン系化合物；ｐ−ジメチルアミノ安息香酸、ｐ−ジエチルアミノ安息香酸等の安息香酸エステル系化合物；９−フェニルアクリジン等のアクリジン系化合物；等。
【０１３４】
上記光重合開始剤の中でも、アルキルフェノン系化合物、オキシムエステル系化合物、及び／又は、オキシムエーテル系化合物を用いることが好適である。オキシムエステル系化合物及びオキシムエーテル系化合物を「オキシム系化合物」と総称するが、オキシム系化合物を用いた場合には、樹脂組成物の硬化性が著しく向上し、得られる硬化物の耐溶剤性が飛躍的に向上する。
【０１３５】
上記樹脂組成物において、光重合開始剤の含有量は、目的、用途等に応じて適宜設定すればよく特に限定されないが、光重合開始剤を除く樹脂組成物の固形分総量１００質量部に対し、０．１質量部以上であることが好適である。これにより、密着性により優れた硬化物を得ることができる。より好ましくは０．５質量部以上、更に好ましくは１質量部以上、特に好ましくは２質量部以上、最も好ましくは５質量部以上である。また、光重合開始剤の分解物が与える影響や経済性等とのバランスを考慮すると、３０質量部以下であることが好ましい。より好ましくは２５質量部以下、更に好ましくは２０質量部以下である。
【０１３６】
上記光重合開始剤と併用してもよい光増感剤や光ラジカル重合促進剤としては、例えば、キサンテン色素、クマリン色素、３−ケトクマリン系化合物、ピロメテン色素等の色素系化合物；４−ジメチルアミノ安息香酸エチル、４−ジメチルアミノ安息香酸２−エチルヘキシル等のジアルキルアミノベンゼン系化合物；２−メルカプトベンゾチアゾール、２−メルカプトベンゾオキサゾール、２−メルカプトベンゾイミダゾール等のメルカプタン系水素供与体；等が挙げられる。
【０１３７】
上記光増感剤及び光ラジカル重合促進剤は、上述したように使用しなくてもよいが、使用する場合は、硬化性、分解物が与える影響及び経済性のバランスの観点から、樹脂組成物の固形分総量１００質量％に対し、０．００１〜２０質量％であることが好ましい。より好ましくは０．０１〜１５質量％、更に好ましくは０．０５〜１０質量％である。
【０１３８】
６）溶剤
上記樹脂組成物はまた、溶剤を含むことが好ましい。溶剤は、希釈剤等として好ましく使用される。すなわち具体的には、粘度を下げ取扱い性を向上する；乾燥により塗膜を形成する；色材の分散媒とする；等のために好適に使用され、樹脂組成物中の各含有成分を溶解又は分散することができる、低粘度の有機溶媒又は水である。
【０１３９】
溶剤としては、通常使用するものを１種又は２種使用することができ、目的、用途に応じて適宜選択すればよく特に限定されない。例えば、モノアルコール類；グリコール類；環状エーテル類；グリコールモノエーテル類；グリコールエーテル類；グリコールモノエーテルのエステル類；アルキルエステル類；ケトン類；芳香族炭化水素類；脂肪族炭化水素類；アミド類；水；等が好ましい。これらの溶媒の具体例として、特開２０１５−４２６９７号公報〔００４２〕に記載の化合物等が挙げられる。例えば、グリコールモノエーテルのエステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート、３−メトキシブチルアセテート等が挙げられる。
【０１４０】
上記溶剤の使用量としては、目的、用途に応じて適宜設定すればよく、特に限定されないが、樹脂組成物の総量１００質量％中に、１０〜９０質量％含まれるようにすることが好ましい。より好ましくは２０〜８０質量％である。
【０１４１】
７）その他の成分
上記樹脂組成物は更に、それが適用される各用途の要求特性に応じて、例えば、耐熱向上剤；レベリング剤；現像助剤；シリカ微粒子等の無機微粒子；シラン系、アルミニウム系、チタン系等のカップリング剤；フィラー、エポキシ樹脂、フェノール樹脂、ポリビニルフェノール等の熱硬化性樹脂；多官能チオール化合物等の硬化助剤；可塑剤；重合禁止剤；紫外線吸収剤；酸化防止剤；艶消し剤；消泡剤；帯電防止剤；スリップ剤；表面改質剤；揺変化剤；揺変助剤；キノンジアジド化合物；多価フェノール化合物；カチオン重合性化合物；酸発生剤；等を更に含んでいてもよい。
【０１４２】
本発明の感光性樹脂組成物の製造方法は特に限定されないが、例えば、上述した含有成分を、各種の混合機や分散機を用いて混合分散することによって調製することができる。混合・分散工程は特に限定されず、通常の手法により行えばよい。また、通常行われる他の工程を更に含むものであってもよい。なお、上記樹脂組成物が色材を含む場合は、色材の分散処理工程を経て製造することが好適である。
【０１４３】
上記色材の分散処理工程としては例えば、まず色材（好ましくは有機顔料）、分散剤及び溶剤を各所定量秤量し、ペイントコンディショナー、ビーズミル、ロールミル、ボールミル、ジェットミル、ホモジナイザー、ニーダー、ブレンダー等の分散機を用い、色材を微粒子分散させて液状の色材分散液（ミルベースとも称す）とする手法が挙げられる。好ましくは、ロールミル、ニーダー、ブレンダー等で混練分散処理をしてから、０．０１〜１ｍｍのビーズを充填したビーズミル等のメディアミルで微分散処理をする。得られたミルベースに、別途攪拌混合しておいたアルカリ可溶性樹脂等を含む組成物（好ましくは透明液）を加えて混合、均一な分散溶液とし、樹脂組成物を得ることができる。
なお、得られた樹脂組成物は、フィルター等によって濾過処理をして微細なゴミを除去することが好ましい。
【０１４４】
３、硬化物
本発明の感光性樹脂組成物は、耐溶剤性や耐熱性、感光性に優れる硬化物を与えるものである。この硬化物はまた、硬化性、現像性、基板との密着性、透明性、画像形成性及び表面平滑性等にも優れ、例えば、現像後に未露光部の残渣や地汚れ等がないものである。このような上記樹脂組成物を硬化してなる硬化物は、本発明の１つである。
【０１４５】
上記硬化物（硬化膜）は、その膜厚（厚み）が０．１〜２０μｍであることが好適である。これにより、上記硬化物を用いた部材や表示装置等の低背化要求に充分に応えることができる。より好ましくは０．５〜１０μｍ、更に好ましくは０．５〜８μｍである。
【０１４６】
上記硬化物は、例えば、液晶表示装置や固体撮像素子等に用いられるカラーフィルター、インキ、印刷版、プリント配線板、半導体素子、フォトレジスト等の、各種の光学部材や電機・電子機器等の用途に好ましく使用される。中でも、カラーフィルターに用いることが好ましい。このように上記樹脂組成物を用いてなるカラーフィルター、すなわち具体的には、基板上に上記硬化物を有するカラーフィルターもまた、本発明の１つである。
以下では、カラーフィルターについて更に説明する。
【０１４７】
４、カラーフィルター
本発明のカラーフィルターは、基板上に、上記硬化物を有する形態からなる。
上記カラーフィルターにおいて、本発明の感光性樹脂組成物により形成される硬化物は、例えば、ブラックマトリクスや、赤色、緑色、青色、黄色等の各画素のような着色が必要なセグメントとして特に好適であるが、フォトスペーサー、保護層、配向制御用リブ等の着色が必ずしも必要としないセグメントとしても好適である。
【０１４８】
上記カラーフィルターに使用される基板としては、例えば、白板ガラス、青板ガラス、アルカリ強化ガラス、シリカコート青板ガラス等のガラス基板；ポリエステル、ポリカーボネート、ポリオレフィン、ポリスルホン、環状オレフィンの開環重合体やその水素添加物等の熱可塑性樹脂からなるシート、フィルム又は基板；エポキシ樹脂、不飽和ポリエステル樹脂等の熱硬化性樹脂からなるシート、フィルム又は基板；アルミニウム板、銅板、ニッケル板、ステンレス板等の金属基板；セラミック基板；光電変換素子を有する半導体基板；表面に色材層を備えるガラス基板（例えばＬＣＤ用カラーフィルタ）等の各種材料から構成される部材；等が挙げられる。中でも、耐熱性の点から、ガラス基板や、耐熱性樹脂からなるシート、フィルム又は基板が好ましい。また、上記基板は透明基板であることが好適である。上記基材には、必要に応じて、コロナ放電処理、オゾン処理、シランカップリング剤等による薬品処理等を行ってもよい。
【０１４９】
上記カラーフィルターを得るには、例えば、画素一色につき（すなわち、一色の画素ごとに）、基板上に、上記樹脂組成物を配置する工程（配置工程とも称す）と、該基板上に配置された樹脂組成物に光を照射する工程（光照射工程とも称す）と、現像液により現像処理する工程（現像工程とも称す）と、加熱処理する工程（加熱工程とも称す）とを含む手法を採用し、これと同じ手法を各色で繰り返す製造方法を採用することが好適である。なお、各色の画素の形成順序は、特に限定されるものではない。
【０１５０】
上記各工程の好ましい形態は、特開２０１６−２９１５１号公報〔０１２５〕〜〔０１３７〕に記載のとおりである。なお、上記現像工程では、エーテル系溶媒、アルコール系溶媒又はアルカリ性水溶液を現像液として用いることが好ましく、アルカリ性水溶液は、アルカリ剤として無機のアルカリ剤やアミン類を含むことが好ましい。アルカリ性水溶液を用いる場合は、現像後、水で洗浄することが好適である。
【０１５１】
５、表示装置用部材又は表示装置
本発明はまた、上記カラーフィルターを備える表示装置用部材又は表示装置でもある。
上記樹脂組成物により形成される硬化物（硬化膜）は、耐溶剤性や耐熱性に優れるうえ、高い透過率を有するものであるから、透明部材として特に好適であり、また、各種表示装置における保護膜や絶縁膜としても有用である。
【０１５２】
上記表示装置としては、例えば、液晶表示装置、固体撮像素子、タッチパネル式表示装置等が好適である。
なお、上記硬化物（硬化膜）を表示装置用部材として用いる場合、当該部材は、上記硬化膜から構成されるフィルム状の単層又は多層の部材であってもよいし、該単層又は多層の部材に更に他の層が組み合わされた部材であってもよいし、また、上記硬化膜を構成中に含む部材であってもよい。
【実施例】
【０１５３】
以下に実施例を掲げて本発明を更に詳細に説明するが、本発明はこれらの実施例のみに限定されるものではない。特に断りのない限り、「部」は「質量部」を、「％」は「質量％」をそれぞれ意味する。なお、各種物性等は以下のようにして測定した。
【０１５４】
１、重合体物性
１）重量平均分子量（Ｍｗ）
ＧＰＣ（ＨＬＣ−８２２０ＧＰＣ、東ソー社製）にてＴＨＦを溶離液とし、カラムにＴＳＫｇｅｌ  ＳｕｐｅｒＨＺＭ−Ｎ（東ソー社製）を用いて測定し、標準ポリスチレン換算にて算出した。
【０１５５】
２）固形分
共重合体溶液をアルミカップに約０．３ｇはかり取り、アセトン約１ｇを加えて溶解させた後、常温で自然乾燥させた。その後、熱風乾燥機（商品名：ＰＨＨ−１０１、エスペック社製）を用い、１４０℃で３時間乾燥した後、デシケータ内で放冷し、重量を測定した。その重量減少量から、ポリマー溶液の固形分（樹脂）の重量を計算した。
【０１５６】
３）酸価
共重合体溶液を１．５ｇ精秤し、アセトン９０ｇと水１０ｇの混合溶媒に溶解させ、０．１ＮのＫＯＨ水溶液で滴定した。滴定は、自動滴定装置（商品名：ＣＯＭ−５５５、平沼産業社製）を用いて行い、固形分濃度から、ポリマー１ｇ当たりの酸価（ｍｇＫＯＨ／ｇ）を求めた。
【０１５７】
４）水酸基価
ＪＩＳ  Ｋ００７０（１９９２年）に従い、共重合体１ｇをアセチル化させたときに、水酸基と結合した酢酸を中和するのに必要とする水酸化カリウムのｍｇ数を求め、これを水酸基価（ｍｇＫＯＨ／ｇ）とした。
【０１５８】
５）ガラス転移温度（Ｔｇ）
共重合体溶液をガラス基板に塗布し、ガラス基板上にスピンコートし、減圧下にて室温、４時間乾燥し、膜重量３０ｍｇ以下の薄膜を形成することにより揮発成分を除去された得られた固形分を得た。得られた固形分をＤＳＣ（示差走査熱量計法、測定機器：ネッチＤＳＣ３５００）を用いて、窒素気流下、昇温速度１０℃／ｍｉｎでＪＩＳ  Ｋ７１２１（２０１２年）に準拠し測定した。
【０１５９】
２、硬化膜物性
１）耐溶剤性
樹脂組成物を５ｃｍ角のガラス基板上にスピンコートし、１００℃で３分間乾燥後、高圧水銀灯にて１００ｍＪで露光を行い、２３０℃で３０分時間熱処理を行い、膜厚５μｍの薄膜を得た。その後、１−メチル−２−ピロリドン２０ｇに９５℃で１０分間浸漬し、塗膜から溶出した１−メチル−２−ピロリドンの色相を分光光度計ＵＶ３１００（島津製作所社製）で測定して、４５０ｎｍの吸光度を求めた。
【０１６０】
２）パターン密着性
１０ｃｍ角のガラス基板上に、樹脂組成物をスピンコーターにより塗布し、オーブンで９０℃３分間乾燥した。乾燥後、塗膜から１００μｍの距離に１５μｍのラインアンドスペースを有するフォトマスクを配置して２．０ｋＷの超高圧水銀ランプを装着したＵＶアライナ（商品名「ＴＭＥ−１５０ＲＮＳ」、ＴＯＰＣＯＮ社製）によって１００ｍＪ／ｃｍ２の強度（３６５ｎｍ照度換算）で紫外線を照射した。紫外線照射後、塗膜に０．０５％の水酸化カリウム水溶液をスピン現像機にて散布し、未露光部を溶解、除去し、残った露光部を純水で１０秒間水洗することにより現像して、ラインアンドスペースのパターンを形成し、パターン欠損の有無を観察した。その時、パターンに剥がれの生じる時間を記録した。
【０１６１】
製造例１
反応槽として冷却管を付けたセパラブルフラスコを準備した。
他方、モノマー滴下槽中に、モノマー組成物として、ベンジルマレイミド（ＢｚＭＩ）５．０ｇ、アクリル酸（ＡＡ）２５．０ｇ、アクリル酸ｔ−ブチル（ＴＢＡ）４５．０ｇ、アクリル酸２−エチルヘキシル（２−ＥＨＡ）２５．０ｇ、ｔ−ブチルパーオキシ−２−エチルヘキサノエート（商品名「パーブチル（登録商標）Ｏ」、日本油脂社製、以下ＰＢＯともいう）２．０ｇ、プロピレングリコールモノメチルエーテルアセテート（ＰＧＭＥＡ）１７．０ｇ及びプロピレングリコールモノメチルエーテル（ＰＧＭＥ）７．０ｇを投入し、撹拌混合した。
また、連鎖移動剤滴下槽中に、連鎖移動剤溶液として、ドデシルメルカプタン（ｎＤＭ）３．０ｇ、ＰＧＭＥＡ１２．０ｇ及びＰＧＭＥ５．０ｇを投入し、撹拌混合した。
反応槽にＰＧＭＥＡ１１３．０ｇとＰＧＭＥ４８．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、メタクリル酸グリシジル（ＧＭＡ）４０．０ｇ、重合禁止剤として６−ｔｅｒｔ−ブチル−２，４−キシレノール（商品名「トパノール」、東京化成工業社製）０．３ｇ、触媒としてジメチルベンジルアミン（ＤＭＢＡ）０．５ｇ、ＰＧＭＥＡ６．０ｇ、ＰＧＭＥ３．０ｇを仕込み、１１０℃で１時間、１１５℃で１０時間反応させた。その後、室温まで冷却し、共重合体溶液（Ａ−１）を得た。各種物性を表１に示す。
【０１６２】
製造例２
反応槽として冷却管を付けたセパラブルフラスコを準備した。
他方、モノマー滴下槽中に、モノマー組成物として、ＢｚＭＩ５．０ｇ、ＡＡ６０．０ｇ、ＴＢＡ２５．０ｇ、メタクリル酸ドデシル（ＬＭＡ）１０．０ｇ、ＰＢＯ２．０ｇ、ＰＧＭＥＡ１２．０ｇ及びＰＧＭＥ１２．０ｇを投入し、撹拌混合した。
また、連鎖移動剤滴下槽中に、連鎖移動剤溶液として、ｎＤＭ３．０ｇ、ＰＧＭＥＡ９．０ｇ及びＰＧＭＥ９．０ｇを投入し、撹拌混合した。
反応槽にＰＧＭＥＡ９１．０ｇとＰＧＭＥ９１．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ７０．０ｇ、重合禁止剤としてトパノール０．３ｇ、ＤＭＢＡ０．５ｇ、ＰＧＭＥＡ１７．０ｇ、ＰＧＭＥ１７．０ｇを仕込み、１１０℃で１時間、１１５℃で１０時間反応させた。その後、室温まで冷却し、共重合体溶液（Ａ−２）を得た。各種物性を表１に示す。
【０１６３】
製造例３
反応槽として冷却管を付けたセパラブルフラスコを準備した。
他方、モノマー滴下槽中に、モノマー組成物として、ＢｚＭＩ５．０ｇ、ＡＡ４６．０ｇ、メタクリル酸−ｔ−ブチル（ＴＢＭＡ）２９．０ｇ、２−ＥＨＡ２０．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ７．０ｇ、ＰＧＭＥＡ９．０ｇ及びＰＧＭＥ４．０ｇを投入し、撹拌混合した。
反応槽にＰＧＭＥＡ１３０．０ｇとＰＧＭＥ５６．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ８０．０ｇ、重合禁止剤としてトパノール０．３ｇ、ＤＭＢＡ０．５ｇ、ＰＧＭＥＡ３８．０ｇ、ＰＧＭＥ１６．０ｇを仕込み、１１０℃で１時間、１１５℃で１０時間反応させた。その後、室温まで冷却し、共重合体溶液（Ａ−３）を得た。各種物性を表１に示す。
【０１６４】
製造例４
反応槽として冷却管を付けたセパラブルフラスコを準備した。
他方、モノマー滴下槽中に、モノマー組成物として、ＢｚＭＩ５．０ｇ、ＡＡ４５．０ｇ、ＴＢＡ４７．０ｇ、２−ＥＨＡ３．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ１２７．０ｇとＰＧＭＥ５４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ７０．０ｇ、重合禁止剤としてトパノール０．３ｇ、ＤＭＢＡ０．５ｇ、ＰＧＭＥＡ２４．０ｇ、ＰＧＭＥ１０．０ｇを仕込み、１１０℃で１時間、１１５℃で１０時間反応させた。その後、室温まで冷却し、共重合体溶液（Ａ−４）を得た。各種物性を表１に示す。
【０１６５】
製造例５
反応槽として冷却管を付けたセパラブルフラスコを準備した。
他方、モノマー滴下槽中に、モノマー組成物として、ＢｚＭＩ５．０ｇ、ＧＭＡ５３．０ｇ、ＴＢＡ１５．０ｇ、２−ＥＨＡ２７．０ｇ、ＰＢＯ２．０ｇ、ＰＧＭＥＡ２４．０ｇを投入し、撹拌混合した。
また、連鎖移動剤滴下槽中に、連鎖移動剤溶液として、ｎＤＭ５．０ｇ、ＰＧＭＥＡ１５．０ｇを投入し、撹拌混合した。
反応槽にＰＧＭＥＡ１２４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＡＡ２７．０ｇ、重合禁止剤としてトパノール０．３ｇ、ＤＭＢＡ０．５ｇ、ＰＧＭＥＡ３６．０ｇを仕込み、１１０℃で１時間、１１５℃で１０時間反応させた。次いで、反応槽に、コハク酸無水物（ＳＡＨ）９．０ｇを投入し、１１５℃で５時間反応させた。その後、室温まで冷却し、共重合体溶液（Ａ−５）を得た。各種物性を表１に示す。
【０１６６】
製造例６
反応槽として冷却管を付けたセパラブルフラスコを準備した。
他方、モノマー滴下槽中に、モノマー組成物として、ジメチル−２，２’−［オキシビス（メチレン）］ビス−２−プロペノエート（ＭＤ）５．０ｇ、ＡＡ２５．０ｇ、ＴＢＡ４５．０ｇ、２−ＥＨＡ２５．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ１１３．０ｇとＰＧＭＥ４８．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ４０．０ｇ、重合禁止剤としてトパノール０．３ｇ、ＤＭＢＡ０．５ｇ、ＰＧＭＥＡ６．０ｇ、ＰＧＭＥ３．０ｇを仕込み、１１０℃で１時間、１１５℃で１０時間反応させた。その後、室温まで冷却し、共重合体溶液（Ａ−６）を得た。各種物性を表１に示す。
【０１６７】
製造例７
反応槽として冷却管を付けたセパラブルフラスコを準備した。
他方、モノマー滴下槽中に、モノマー組成物として、（α−アリルオキシメチル）アクリル酸メチル（ＡＭＡ）５．０ｇ、ＡＡ２５．０ｇ、ＴＢＡ４５．０ｇ、２−ＥＨＡ２５．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ１１３．０ｇとＰＧＭＥ４８．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ４０．０ｇ、重合禁止剤としてトパノール０．３ｇ、ＤＭＢＡ０．５ｇ、ＰＧＭＥＡ６．０ｇ、ＰＧＭＥ３．０ｇを仕込み、１１０℃で１時間、１１５℃で１０時間反応させた。その後、室温まで冷却し、共重合体溶液（Ａ−７）を得た。各種物性を表１に示す。
【０１６８】
製造例８
反応槽として冷却管を付けたセパラブルフラスコを準備した。
他方、モノマー滴下槽中に、モノマー組成物として、ＢｚＭＩ５．０ｇ、ＡＡ５０．０ｇ、ＴＢＡ４５．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ１１３．０ｇとＰＧＭＥ４８．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ８０．０ｇ、重合禁止剤としてトパノール０．３ｇ、ＤＭＢＡ０．５ｇ、ＰＧＭＥＡ４８．０ｇ、ＰＧＭＥ２１．０ｇを仕込み、１１０℃で１時間、１１５℃で１０時間反応させた。その後、室温まで冷却し、共重合体溶液（Ａ−８）を得た。各種物性を表１に示す。
【０１６９】
製造例９
反応槽として冷却管を付けたセパラブルフラスコを準備した。
他方、モノマー滴下槽中に、モノマー組成物として、ＢｚＭＩ３０．０ｇ、ＡＡ３０．０ｇ、ＴＢＡ３０．０ｇ、２−ＥＨＡ１０．０ｇ、ＰＢＯ２．０ｇ、ＰＧＭＥＡ１０２．０ｇ及びＰＧＭＥ４４．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ２８．０ｇとＰＧＭＥ１２．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ４０．０ｇ、重合禁止剤としてトパノール０．３ｇ、ＤＭＢＡ０．５ｇ、ＰＧＭＥＡ６．０ｇ、ＰＧＭＥ３．０ｇを仕込み、１１０℃で１時間、１１５℃で１０時間反応させた。その後、室温まで冷却し、共重合体溶液（Ａ−９）を得た。各種物性を表１に示す。
【０１７０】
製造例１０
反応槽として冷却管を付けたセパラブルフラスコを準備した。
他方、モノマー滴下槽中に、モノマー組成物として、ＢｚＭＩ５．０ｇ、ＡＡ３０．０ｇ、２−ＥＨＡ６５．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ１２７．０ｇとＰＧＭＥ５４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ５０．０ｇ、重合禁止剤としてトパノール０．３ｇ、ＤＭＢＡ０．５ｇを仕込み、ＰＧＭＥＡ３．０ｇ、ＰＧＭＥ１．０ｇ、１１０℃で１時間、１１５℃で１０時間反応させた。その後、室温まで冷却し、共重合体溶液（Ａ−１０）を得た。各種物性を表１に示す。
【０１７１】
製造例１１
反応槽として冷却管を付けたセパラブルフラスコを準備した。
他方、モノマー滴下槽中に、モノマー組成物として、ＢｚＭＩ５．０ｇ、ＡＡ５．０ｇ、ＴＢＡ５０．０ｇ、２−ＥＨＡ４０．０ｇ、ＰＢＯ２．０ｇ、ＰＧＭＥＡ１７．０ｇ及びＰＧＭＥ７．０ｇを投入し、撹拌混合した。
また、連鎖移動剤滴下槽中に、連鎖移動剤溶液として、ｎＤＭ１．０ｇ、ＰＧＭＥＡ１３．０ｇ及びＰＧＭＥ６．０ｇを投入し、撹拌混合した。
反応槽にＰＧＭＥＡ７５．０ｇとＰＧＭＥ３２．０ｇ、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温し１．５時間、１１５℃を維持した。その後、室温まで冷却し、共重合体溶液（Ａ−１１）を得た。各種物性を表１に示す。
【０１７２】
製造例１２
反応槽として冷却管を付けたセパラブルフラスコを準備した。
他方、モノマー滴下槽中に、モノマー組成物として、ＢｚＭＩ３５．０ｇ、ＡＡ３５．０ｇ、ＴＢＡ３０．０ｇ、ＰＢＯ２．０ｇ、ＰＧＭＥＡ７４．０ｇ及びＰＧＭＥ３２．０ｇを投入し、撹拌混合した。
また、連鎖移動剤滴下槽中に、連鎖移動剤溶液として、ｎＤＭ３．０ｇ、ＰＧＭＥＡ１２．０ｇ及びＰＧＭＥ５．０ｇを投入し、撹拌混合した。
反応槽にＰＧＭＥＡ５７．０ｇとＰＧＭＥ２４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯ０．５ｇを加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ４０．０ｇ、重合禁止剤としてトパノール０．３ｇ、ＤＭＢＡ０．５ｇ、ＰＧＭＥＡ６．０ｇ、ＰＧＭＥ３．０ｇを仕込み、１１０℃で１時間、１１５℃で１０時間反応させた。その後、室温まで冷却し、共重合体溶液（Ａ−１２）を得た。各種物性を表１に示す。
【０１７３】
【表１】
2018159022.tif 000004
【０１７４】
表１中の記号は、下記のとおりである。
ｎＤＭ：ドデシルメルカプタン
ＢｚＭＩ：ベンジルマレイミド
ＭＤ：ジメチル−２，２’−［オキシビス（メチレン）］ビス−２−プロペノエート
ＡＭＡ：α−（アリルオキシメチル）メチルアクリレート
ＡＡ：アクリル酸
ＧＭＡ：メタクリル酸グリシジル
２−ＥＨＡ：アクリル酸２−エチルヘキシル
ＬＭＡ：メタクリル酸ラウリル
ＢＡ：アクリル酸ブチル
ＴＢＡ：アクリル酸ｔ−ブチル
ＴＢＭＡ：メタクリル酸ｔ−ブチル
ＳＡＨ：コハク酸無水物
【０１７５】
試験例１
プロピレングリコールモノメチルエーテルアセテート（ＰＧＭＥＡ）を１２．９部、分散剤としてディスパロンＤＡ−７３０１（楠本化成社製）を０．４部、色材としてＣ．Ｉ．ピグメントグリーン５８を２．２５部、及び、Ｃ．Ｉ．ピグメントイエロー１３８を１．５部混合し、ペイントシェーカーにて３時間分散することで顔料分散体を得た。
共重合体溶液（Ａ−１）を２．０部、ラジカル重合性化合物としてジペンタエリスリトールヘキサアクリレート（ＤＰＨＡ）を０．８部、ラジカル重合性光重合開始剤としてイルガキュア３６９（ＢＡＳＦジャパン社製）を０．４部、顔料分散体を８．７部、溶媒としてＰＧＭＥＡ７．４部を混合し、樹脂組成物１を得た。この樹脂組成物１を用い、上記方法に従って硬化膜の耐溶剤性を評価した。結果を表２に示す。
【０１７６】
試験例２〜１２
表２に示す配合にしたこと以外は試験例１と同様にして、樹脂組成物２〜１２を各々得た後、硬化膜の耐溶剤性を評価した。結果を表２に示す。
【０１７７】
【表２】
2018159022.tif 000005
【０１７８】
上記結果より、以下の事項を確認した。
製造例１〜９で得たアルカリ可溶性樹脂は、いずれも本発明のアルカリ可溶性樹脂に該当するが、これらを用いた硬化膜物性は、いずれも吸光度が低く、基板への密着性にも優れることが分かった。従って、本発明のアルカリ可溶性樹脂は、耐溶剤性が高く、基板への密着性にも優れることが分かった。
なお、上記には示していないが、製造例１〜９で得たアルカリ可溶性樹脂はいずれも、硬化性や現像性（アルカリ現像性）にも優れることを確認した。